(57)【特許請求の範囲】
【請求項１】
次式（Ｉ）で表される化合物。
【化１】
0004026087.tif 000066
（式中、
（１）Ｒ1 はブチル基であり、Ｒ2 、Ｒ3 およびＲ4 は２，６−ジフルオロフェニル基であり、Ｇ+は+Ｎ（ＣＨ3）4であるか又は、
（３）Ｒ1 はヘキシル基であり、Ｒ2 、Ｒ3 およびＲ4 は３−トリフルオロメチルフェニル基であり、Ｇ+は+ＮＨ4であるか又は、
（４）Ｒ1 はブチル基であり、Ｒ2 、Ｒ3 およびＲ4 は３−フルオロフェニル基であり、Ｇ+は+Ｎ（ＣＨ3）4であるか又は、
（５）Ｒ1 はヘキシル基であり、Ｒ2 、Ｒ3 およびＲ4 は３−フルオロフェニル基であり、Ｇ+は+Ｎ（ＣＨ3）4であるか又は、
（５ａ）Ｒ1 はエチル基であり、Ｒ2 、Ｒ3 およびＲ4 は３−フルオロフェニル基であり、Ｇ+は+Ｎ（ＣＨ3）4であるか又は、
（５ｂ）Ｒ1 はエチル基であり、Ｒ2 、Ｒ3 およびＲ4 は３−フルオロフェニル基であり、Ｇ+は+Ｎ（Ｃ4Ｈ9）4であるか又は、
（６）Ｒ1 はヘキシル基であり、Ｒ2 、Ｒ3 およびＲ4 は３−フルオロフェニル基であり、Ｇ+は、
【化２】
0004026087.tif 000067
であるか又は、
（７）Ｒ1 はヘキシル基であり、Ｒ2 、Ｒ3 およびＲ4 は３−フルオロフェニル基であり、Ｇ+は、
【化３】
0004026087.tif 000068
であるか又は、
（９）Ｒ1 はメチル基であり、Ｒ2 、Ｒ3 およびＲ4 は２−（トリフルオロメチル）フェニル基であり、Ｇ+は+Ｎ（ＣＨ3）4であるか又は、
（１０）Ｒ1 はブチル基であり、Ｒ2 、Ｒ3 およびＲ4 は２−（トリフルオロメチル）フェニル基であり、Ｇ+は+Ｎ（ＣＨ3）4であるか又は、
（１１）Ｒ1 はブチル基であり、Ｒ2 、Ｒ3 およびＲ4 は、
【化４】
0004026087.tif 000069
であり、Ｇ+は+Ｎ（ＣＨ3）4であるか又は、
（１３）Ｒ1 はヘキシル基であり、Ｒ2 、Ｒ3 およびＲ4 は３−クロロフェニル基であり、Ｇ+は+Ｎ（ＣＨ3）4であるか又は、
（１５）Ｒ1 はブチル基であり、Ｒ2 、Ｒ3 およびＲ4 は、
【化５】
0004026087.tif 000070
であり、Ｇ+は+Ｎ（ＣＨ3）4であるか又は、
（１６）Ｒ1 はベンジル基であり、Ｒ2 、Ｒ3 およびＲ4 はｍ−フルオロフェニル基であり、Ｇ+は+Ｎ（ＣＨ3）4であるか又は、
（１７）Ｒ1 はヘキシル基であり、Ｒ2 、Ｒ3 およびＲ4 はｍ−フルオロフェニル基であり、Ｇ+は+Ｎ（Ｃ4Ｈ9）4であるか又は、
（１８）Ｒ1 はヘキシル基であり、Ｒ2 、Ｒ3 およびＲ4 はｍ−フルオロフェニル基であり、Ｇ+は+Ｎ（Ｃ10Ｈ21）4であるか又は、
（１９）Ｒ1 はヘキシル基であり、Ｒ2 、Ｒ3 およびＲ4 はｍ−フルオロフェニル基であり、Ｇ+は
【化６】
0004026087.tif 000071
であるか又は、
（２０）Ｒ1 はヘキシル基であり、Ｒ2 、Ｒ3 およびＲ4 はｍ−フルオロフェニル基であり、Ｇ+は
【化７】
0004026087.tif 000072
であるか又は、
（２１）Ｒ1 はヘキシル基であり、Ｒ2 、Ｒ3 およびＲ4 はｍ−フルオロフェニル基であり、Ｇ+はメチレンブルーカチオンであるか又は、
（２２）Ｒ1 はヘキシル基であり、Ｒ2 、Ｒ3 およびＲ4 はｍ−フルオロフェニル基であり、Ｇ+はサフラニンＯカチオンであるか又は、
（２４）Ｒ1 はヘキシル基であり、Ｒ2 、Ｒ3 およびＲ4 はｐ−（ジイソプロピルアミノスルホニル）フェニル基であり、Ｇ+は+Ｎ（ＣＨ3）4であるか又は、
（２５）Ｒ1 はヘキシル基であり、Ｒ2 、Ｒ3 およびＲ4 はｐ−（２，６−ジ−第三ブチル−４−メチルフェノキシカルボニル）フェニル基であり、Ｇ+は+Ｎ（ＣＨ3）4であるか又は、
（２６）Ｒ1 はヘキシル基であり、Ｒ2 、Ｒ3 およびＲ4 はｐ−（ジイソプロピルアミノカルボニル）フェニル基であり、Ｇ+は+Ｎ（ＣＨ3）4であるか又は、
（２７）Ｒ1 はメチル基であり、Ｒ2 、Ｒ3 およびＲ4 はジクロロメシチル基であり、Ｇ+は+Ｎ（ＣＨ3）4であるか又は、
（２８）Ｒ1 はヘキシル基であり、Ｒ2 、Ｒ3 およびＲ4 はｍ−フルオロフェニル基であり、Ｇ+は、+Ｎ（ＣＨ3）3（ｎ−Ｃ16Ｈ33）であるか又は、
（２９）Ｒ1 はヘキシル基であり、Ｒ2 、Ｒ3 およびＲ4 はｍ−フルオロフェニル基であり、Ｇ+は、
【化８】
0004026087.tif 000073
であるか又は、
（３０）Ｒ1 はヘキシル基であり、Ｒ2 、Ｒ3 およびＲ4 はｍ−フルオロフェニル基であり、Ｇ+は、
【化９】
0004026087.tif 000074
であるか又は、
（３１）Ｒ1 はヘキシル基であり、Ｒ2 、Ｒ3 およびＲ4 はｍ−フルオロフェニル基であり、Ｇ+は、+Ｎ（ＣＨ3）3（ＣＨ2ＯＨ）であるか又は、
（３２）Ｒ1 はヘキシル基であり、Ｒ2 、Ｒ3 およびＲ4 はｍ−フルオロフェニル基であり、Ｇ+は、（ＣＨ3）3Ｎ+（ＣＨ2）6Ｎ+（ＣＨ3）3であるか又は、
（３３）Ｒ1 はヘキシル基であり、Ｒ2 、Ｒ3 およびＲ4 はｍ−フルオロフェニル基であり、Ｇ+は、+Ｎ（Ｃ2Ｈ5）3（［ＣＨ2］3Ｂｒ）であるか又は、
（３４）Ｒ1 はヘキシル基であり、Ｒ2 、Ｒ3 およびＲ4 はｍ−フルオロフェニル基であり、Ｇ+は、
【化１０】
0004026087.tif 000075
であるか又は、
（３５）Ｒ1 はヘキシル基であり、Ｒ2 、Ｒ3 およびＲ4 はｍ−フルオロフェニル基であり、Ｇ+は、
【化１１】
0004026087.tif 000076
であるか又は、
（３６）Ｒ1 はヘキシル基であり、Ｒ2 、Ｒ3 およびＲ4 はｍ−フルオロフェニル基であり、Ｇ+は、（フェニル）3Ｐ＝Ｎ+＝Ｐ（フェニル）3であるか又は、
（３７）Ｒ1 はヘキシル基であり、Ｒ2 、Ｒ3 およびＲ4 はｍ−フルオロフェニル基であり、Ｇ+は、
【化１２】
0004026087.tif 000077
であるか又は、
（３８）Ｒ1 はヘキシル基であり、Ｒ2 、Ｒ3 およびＲ4 はｍ−フルオロフェニル基であり、Ｇ+は、（ＣＨ3）3Ｎ+Ｈであるか又は、
（３９）Ｒ1 はヘキシル基であり、Ｒ2 、Ｒ3 およびＲ4 はｍ−フルオロフェニル基であり、Ｇ+は、
【化１３】
0004026087.tif 000078
であるか又は、
（４０）Ｒ1 はヘキシル基であり、Ｒ2 、Ｒ3 およびＲ4 はｍ−フルオロフェニル基であり、Ｇ+は、
【化１４】
0004026087.tif 000079
であるか又は、
（４１）Ｒ1 はヘキシル基であり、Ｒ2 、Ｒ3 およびＲ4 はｍ−フルオロフェニル基であり、Ｇ+は、
【化１５】
0004026087.tif 000080
であるか又は、
（４２）Ｒ1 はヘキシル基であり、Ｒ2 、Ｒ3 およびＲ4 はｍ−フルオロフェニル基であり、Ｇ+は、（フェニル）3Ｓ+であるか又は、
（４３）Ｒ1 はヘキシル基であり、Ｒ2 、Ｒ3 およびＲ4 はｍ−フルオロフェニル基であり、Ｇ+は、
【化１６】
0004026087.tif 000081
であるか又は、
（４４）Ｒ1 はヘキシル基であり、Ｒ2 、Ｒ3 およびＲ4 はｍ−フルオロフェニル基であり、Ｇ+は、（フェニル）−Ｉ+−（フェニル）であるか又は、
（４５）Ｒ1 はヘキシル基であり、Ｒ2 、Ｒ3 およびＲ4 はｍ−フルオロフェニル基であり、Ｇ+は、
【化１７】
0004026087.tif 000082
である。）
【請求項２】
（ａ）少なくとも一種のエチレン性不飽和化合物、
（ｂ）少なくとも一種の酸基を含有している化合物、
（ｃ）少なくとも一種の請求項１記載の式（Ｉ）の光開始剤、および
（ｄ）所望により、少なくとも一種の補助開始剤
よりなる光重合性組成物。
【請求項３】
成分（ａ）ないし（ｃ）に加えて、少なくとも一種の次式ＸＩで表される化合物を含むところの請求項２記載の光重合性組成物。
【化１８】
0004026087.tif 000083
（式中、Ｒa 、Ｒb 、Ｒc およびＲd は、互いに独立して炭素原子数１ないし１２のアルキル基、トリメチルシリルメチル基、フェニル基、他の芳香族炭化水素、炭素原子数１ないし６のアルキルフェニル基、アリル基、フェニル−炭素原子数１ないし６のアルキル基、炭素原子数２ないし８のアルケニル基、炭素原子数２ないし８のアルキニル基、炭素原子数３ないし１２のシクロアルキル基もしくは飽和もしくは不飽和複素環基を表し、ここで該フェニル基、他の芳香族炭化水素、フェニル−炭素原子数１ないし６のアルキル基および飽和もしくは不飽和複素環基は未置換であるかまたは未置換もしくはＯＲ6 −で、ＮＲ8 Ｒ9 −でもしくはハロゲン原子で置換された炭素原子数１ないし１２のアルキル基、ＯＲ6 、Ｒ7 Ｓ（Ｏ）p 、Ｒ7 Ｓ（Ｏ）2 Ｏ、Ｒ8 Ｒ9 ＮＳ（Ｏ）2 、ＮＲ8 Ｒ9 、ＮＲ8 Ｒ9 ＣＯ、ＳｉＲ10Ｒ11Ｒ12、ＢＲ13Ｒ14、ハロゲン原子、Ｒ15Ｒ16Ｐ（Ｏ）q で置換されており、
Ｒ6 およびＲ7 は未置換もしくはハロゲン原子で置換された炭素原子数１ないし１２のアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニルを表し、
Ｒ8 、Ｒ9 、Ｒ10、Ｒ11、Ｒ12、Ｒ13、Ｒ14、Ｒ15およびＲ16は互いに独立して炭素原子数１ないし１２のアルキル基、炭素原子数３ないし１２のシクロアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニル基を表すか、またはＲ8 およびＲ9はそれらが結合するＮ原子と一緒になって他のヘテロ原子として付加的に酸素原子もしくは硫黄原子を含有し得る６員脂肪族環を形成し、
ｐは０ないし２の数を表し、
ｑは０もしくは１を表し、および
Ｅは陽イオンを形成し得る基を表す。）
【請求項４】
少なくとも１種のエチレン性不飽和二重結合を含有する不揮発性モノマー、オリゴマー性もしくはポリマー性化合物および酸基を含有する少なくとも１種の化合物の光重合法であって、前記両方の化合物に少なくとも１種の請求項１記載の式（Ｉ）の化合物（式中、Ｇは染料もしくは紫外線吸収剤基を表す。）、または少なくとも一種の請求項１記載の式（Ｉ）の化合物と少なくとも１種の補助光開始剤（ｄ）を組み合わせて加え、そして該混合物に赤外線領域から紫外線領域を経て２００ｎｍの波長までの光を照射することよりなる方法。
【請求項５】
着色もしくは非着色コーティング材料、粉体塗料、印刷インク、焼付けプレート、接着剤、歯科用コンパウンド、導波管、光学用スイッチ、カラープルーフィングシステム、ガラス繊維ケーブルコーティング、スクリーン印刷用ステンシル、レジスト材料を製造するため、写真再現のため、電気部品および電子部品を封入するため、磁性記録材料を製造するため、立体リソグラフィー手段による三次元物品を製造するため、および画像記録材料を製造するための、請求項４に記載の方法。
【請求項６】
少なくとも１表面が請求項２に記載の組成物で被覆された被覆基材。
【請求項７】
請求項６記載の被覆基材を画像様に暴露しそしてその後暴露されなかった部分を溶媒を用いて取り除くことよりなるレリーフ画像の製造方法。
【発明の詳細な説明】
【０００１】
【発明の属する技術分野】
本発明は酸含有媒体中で安定である高反応性硼酸塩光開始剤化合物、これらの化合物よりなる光重合性組成物、および光重合のための開始剤としての該化合物の使用に関する。
【０００２】
【従来の技術】
硼酸塩を光開始剤として補助開始剤と組み合わせて使用することは、従来から知られている。例えば米国特許第４７７２５３０号、同第４７７２５４１号、および同第５１５１５２０号は、対イオンとしてカチオン染料、例えばシアニン、ローダミン等を有するトリアリールアルキル硼酸塩アニオンを開示する。これらの化合物は光開始剤として使用されている。米国特許第４９５４４１４号において、カチオン性遷移金属錯体は、トリアリールアルキル硼酸塩アニオンと一緒に光重合性組成物中で使用されている。米国特許第５０５５３７２号より、第四級アンモニウム化合物例えばテトラメチルアンモニウム、ピリジニウム、セチルピリジニウムをトリアリールアルキル硼酸塩のカチオン対イオンとして使用することが知られている。この刊行物において、硼酸塩は光硬化性材料中で補助開始剤として芳香族ケトン開始剤化合物と一緒に使用されている。これらの硼酸塩は、酸基を有する成分を含有する媒体中において不安定であるので、該媒体中において光開始剤として使用され得ない。
【０００３】
【発明が解決しようとする課題】
光開始剤の用途の範囲の拡張のために安定性のある反応性化合物、特に酸媒体中で安定性のある化合物が産業において要求されている。
【０００４】
【課題を解決するための手段】
今驚くべきことに、ある種のモノ硼酸塩化合物は十分安定性でありかつ酸含有媒体中においても反応性があることが見いだされた。従って、本発明は次式（Ｉ）で表される化合物を提供する。
【化１０】
0004026087.tif 000002
（式中、Ｒ1 は炭素原子数１ないし２０のアルキル基、炭素原子数３ないし１２のシクロアルキル基、炭素原子数２ないし８のアルケニル基、フェニル−炭素原子数１ないし６のアルキル基もしくはナフチル−炭素原子数１ないし３のアルキル基を表し、ここで該炭素原子数１ないし２０のアルキル基、炭素原子数３ないし１２のシクロアルキル基、炭素原子数２ないし８のアルケニル基、フェニル−炭素原子数１ないし６のアルキル基もしくはナフチル−炭素原子数１ないし３のアルキル基は１もしくはそれよりも多くの基Ｏ、Ｓ（Ｏ）P もしくはＮＲ5 で中断され得るか、または該炭素原子数１ないし２０のアルキル基、炭素原子数３ないし１２のシクロアルキル基、炭素原子数２ないし８のアルケニル基、フェニル−炭素原子数１ないし６のアルキル基もしくはナフチル−炭素原子数１ないし３のアルキル基は未置換もしくは炭素原子数１ないし１２のアルキル基、ＯＲ6 、Ｒ7 Ｓ（Ｏ）P 、Ｒ7 Ｓ（Ｏ）2 Ｏ、ＮＲ8 Ｒ9 、ＳｉＲ10Ｒ11Ｒ12、ＢＲ13Ｒ14もしくはＲ15Ｒ16Ｐ（Ｏ）q で置換されており、
Ｒ2 、Ｒ3 およびＲ4 は互いに独立してフェニル基もしくはビフェニル基を表し、ここで該フェニル基またはビフェニル基は、未置換であるかまたは未置換もしくはＯＲ6 −で、ＮＲ8 Ｒ9 −でもしくはハロゲン原子で置換された炭素原子数１ないし１２のアルキル基、ＯＲ6 、Ｒ7 Ｓ（Ｏ）P 、Ｒ7 Ｓ（Ｏ）2 Ｏ、Ｒ8 Ｒ9 ＮＳ（Ｏ）2 、ＮＲ8 Ｒ9 、ＮＲ8 Ｒ9 ＣＯ、次式
【化１１】
0004026087.tif 000003
で表される基で置換されており、芳香族基Ｒ2 、Ｒ3 およびＲ4 についての置換基のハメットσ値（Σσ）の合計は＋０．３６ないし＋２．５８であり、
ＸはＯ、ＳもしくはＮＲ21を表し、
Ｒ5 は水素原子、炭素原子数１ないし１２のアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニル基を表し、
Ｒ6 およびＲ7 は未置換もしくはハロゲン原子で置換された炭素原子数１ないし１２のアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニル基を表し、
Ｒ8 、Ｒ9 、Ｒ10、Ｒ11、Ｒ12、Ｒ13、Ｒ14、Ｒ15およびＲ16は互いに独立して炭素原子数１ないし１２のアルキル基、炭素原子数３ないし１２のシクロアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニル基を表すか、またはＲ8 およびＲ9 はそれらが結合するＮ原子と一緒になって他のヘテロ原子として酸素原子もしくは硫黄原子をさらに含有し得る６員脂肪族環を形成し、
Ｒ17、Ｒ18、Ｒ19およびＲ20は互いに独立して水素原子、未置換もしくは炭素原子数１ないし１２のアルコキシ基で置換された炭素原子数１ないし１２のアルキル基、フェニル基もしくはフェニル−炭素原子数１ないし６のアルキル基を表し、ここで該フェニル基もしくはフェニル−炭素原子数１ないし６のアルキル基は未置換であるかまたは炭素原子数１ないし６のアルキル基、炭素原子数１ないし１２のアルコキシ基もしくはハロゲン原子で１ないし５回置換されており、
ｐは０ないし２の数を表し、
ｒは０ないし５の数を表し、
Ｒ21は水素原子もしくは炭素原子数１ないし１２のアルキル基を表し、
Ｒ22、Ｒ22a 、Ｒ23およびＲ24は互いに独立して水素原子、未置換もしくは炭素原子数１ないし１２のアルコキシ基で、ＯＨでもしくはハロゲン原子で置換された炭素原子数１ないし１２のアルキル基を表すか、または未置換もしくは炭素原子数１ないし１２のアルコキシ基で、ＯＨでもしくはハロゲン原子で置換されたフェニル基を表し、
ｑは０もしくは１を表し、および
Ｇは陽イオンを形成し得る基を表す。）
【０００５】
【発明の実施の形態】
同様にして本発明は、（ａ）少なくとも一種のエチレン性不飽和化合物、
（ｂ）少なくとも一種の酸基を含有している化合物（該酸性基は成分（ａ）中にも存在し得る。）、
（ｃ）少なくとも一種の式（Ｉ）の光開始剤、および
（ｄ）所望により、少なくとも一種の補助開始剤
よりなる組成物を提供する。
【０００６】
式Ｉの化合物は、補助開始剤を添加する場合もしくは添加しない場合においても、エチレン性不飽和化合物の光重合に対して非常に反応性のある開始剤である。
【０００７】
化合物中、芳香族基Ｒ2 、Ｒ3 およびＲ4 についての置換基のハメットσ値（Σσ）の合計は＋０．３６ないし＋２．５８である。
【０００８】
置換された基フェニル基もしくはビフェニル基は、１ないし４回、例えば１回、２回もしくは３回、好ましくは１回もしくは２回置換されている。
【０００９】
炭素原子数１ないし２０のアルキル基は線状もしくは枝分かれ基であり、例えば炭素原子数１ないし１２のアルキル基、炭素原子数１ないし８のアルキル基、炭素原子数１ないし６のアルキル基もしくは炭素原子数１ないし４のアルキル基である。つまり、例えばメチル基、エチル基、プロピル基、イソプロピル基、ｎ−ブチル基、第二−ブチル基、イソ−ブチル基、第三−ブチル基、ペンチル基、ヘキシル基、ヘプチル基、２，４，４−トリメチル−フェニル基、２−エチルヘキシル基、オクチル基、ノニル基、デシル基、ウンデシル基、ドデシル基、テトラデシル基、ペンタデシル基、ヘキサデシル基、ヘプタデシル基、オクタデシル基、ノナデシル基もしくはエイコシル基である。例えば、Ｒ1 は炭素原子数１ないし１２のアルキル基、特に炭素原子数１ないし８のアルキル基、好ましくは炭素原子数１ないし６のアルキル基、例えばメチル基もしくはヘキシル基である。Ｒ1 、Ｒ2 、Ｒ3 およびＲ4 がＲ9 Ｒ10Ｒ11Ｓｉで置換された炭素原子数１ないし２０のアルキル基の場合、アルキル基は例えば炭素原子数１ないし１２のアルキル基、特に炭素原子数１ないし８のアルキル基、好ましくは炭素原子数１ないし４のアルキル基を表す。メチル基が特に好ましい。
【００１０】
炭素原子数１ないし１２のアルキル基および炭素原子数１ないし６のアルキル基は同様にして、線状もしくは枝分かれ基であり、また例えば炭素原子の数に対応する上記の定義を有する。Ｒ5 、Ｒ6 、Ｒ7 、Ｒ7 、Ｒ8 、Ｒ9 、Ｒ10、Ｒ11、Ｒ12およびＲ13は、例えば炭素原子数１ないし８のアルキル基、特に炭素原子数１ないし６のアルキル基、好ましくは炭素原子数１ないし４のアルキル基、例えばメチル基もしくはエチル基である。フェニル−炭素原子数１ないし６のアルキル基、フェニル基もしくはビフェニル基のための炭素原子数１ないし６のアルキル置換基は、特に炭素原子数１ないし４のアルキル基、例えばメチル基もしくはブチル基である。セチル基はヘキサデシル基である。
【００１１】
−Ｏ−、−Ｓ（Ｏ）p −もしくは−ＮＲ5 −で１回もしくはそれよりも多く中断された炭素原子数２ないし２０のアルキル基は、例えば１ないし９回、例えば１ないし７回もしくは１回もしくは２回、−Ｏ−、−Ｓ（Ｏ）p −もしくは−ＮＲ5 −で中断されている。これにより、例えば構造単位例えば−ＣＨ2 −Ｏ−ＣＨ3 、−ＣＨ2 ＣＨ2 −Ｏ−ＣＨ2 ＣＨ3 、−［ＣＨ2 ＣＨ2 Ｏ］y −ＣＨ3 （式中、ｙは１ないし９を表し、−（ＣＨ2 ＣＨ2 Ｏ）7 ＣＨ2 ＣＨ3 、−ＣＨ2 −ＣＨ（ＣＨ3 ）−Ｏ−ＣＨ2 ＣＨ2 ＣＨ3 もしくは−ＣＨ2 −ＣＨ（ＣＨ3 ）−Ｏ−ＣＨ2 ＣＨ2 である。
【００１２】
炭素原子数３ないし１２のシクロアルキル基、例えばシクロプロピル基、シクロペンチル基、シクロヘキシル基、シクロオクチル基、シクロドデシル基、特にシクロペンチル基およびシクロヘキシル基、好ましくはシクロヘキシル基である。
【００１３】
モノ−ないし多置換され得る炭素原子数２ないし８のアルケニル基は、例えばアリル基、メタリル基、１，１−ジメチルアリル基、１−ブテニル基、３−ブテニル基、２−ブテニル基、１，３−ペンタジエニル基、５−ヘキセニル基もしくは７−オクテニル基、特にアリル基である。炭素原子数２ないし８のアルケニル基としてのＲ4 は、例えば炭素原子数２ないし６のアルケニル基、特に炭素原子数２ないし４のアルケニル基である。
【００１４】
フェニル−炭素原子数１ないし６のアルキル基は、例えばベンジル基、フェニルエチル基、α−メチルベンジル基、フェニルペンチル基、フェニルヘキシル基もしくはα、α−ジメチルベンジル基、特にベンジル基である。好ましいものは、フェニル−炭素原子数１ないし４のアルキル基、特にフェニル−炭素原子数１ないし２のアルキル基である。置換されたフェニル−炭素原子数１ないし６のアルキル基は１ないし４回、例えば１回、２回もしくは３回、特に１回もしくは２回フェニル環上で置換されている。
【００１５】
置換されたフェニル基は１ないし５回、例えば１回、２回もしくは３回、特に１回もしくは２回フェニル環上で置換されている。
【００１６】
ナフチル−炭素原子数１ないし３のアルキル基は、例えばナフチルメチル基、ナフチルエチル基、ナフチルプロピル基もしくはナフチル−１−メチルエチル基、特にナフチルメチル基である。アルキル単位はナフチル環系の１位もしくは２位のいずれかに有り得る。置換されたナフチル−炭素原子数１ないし３のアルキル基は１ないし４回、例えば１回、２回もしくは３回、特に１回もしくは２回芳香族環上で置換されている。
【００１７】
炭素原子数１ないし１２のアルコキシ基は線状もしくは枝分かれ基であり、例えばメトキシ基、エトキシ基、プロポキシ基、イソプロポキシ基、ｎ−ブチルオキシ基、第二−ブチルオキシ基、イソ−ブチルオキシ基、第三−ブチルオキシ基、ペンチルオキシ基、ヘキシルオキシ基、ヘプチルオキシ基、２，４，４−トリメチルペンチルオキシ基、２−エチルヘキシルオキシ基、オクチルオキシ基、ノニルオキシ基、デシルオキシ基もしくはドデシルオキシ基、特にメトキシ基、エトキシ基、プロポキシ基、イソプロポキシ基、ｎ−ブチルオキシ基、第二−ブチルオキシ基、イソブチルオキシ基、第三−ブチルオキシ基、好ましくはメトキシ基である。
【００１８】
ハロゲン原子はフッ素原子、塩素原子、臭素原子およびヨウ素原子、特に塩素原子、臭素原子およびフッ素原子、好ましくは塩素原子およびフッ素原子である。１もしくはそれ以上ハロゲン原子で置換された炭素原子数１ないし２０のアルキル基は、例えば１ないし３または１もしくは２個のハロゲン置換基がアルキル基上に存在している。
【００１９】
Ｒ8 およびＲ9 はそれらが結合する窒素原子と一緒になって環を形成する。該環は例えばピペリジン環である。もし環が酸素原子で中断されている場合、基は例えばモルホリノ基である。
【００２０】
式Ｉ中、一般に陰硼酸塩に対する対イオンＧ+ として一般に適している基は、陽イオンを形成し得る基である。
これらは、例えば、アルカリ金属化合物、特にリチウム化合物もしくはナトリウム化合物、第四級アンモニウム化合物、染料カチオンもしくはカチオン性遷移金属配位錯化合物である。
好ましいものはアンモニウム、テトラアルキルアンモニウムもしくは染料カチオンである。テトラアルキルアンモニウムの具体例は、テトラ（炭素原子数１ないし４のアルキル）アンモニウムである。これは次式の化合物を意味する：Ｎ（炭素原子数１ないし４のアルキル）4 + （式中、炭素原子数１ないし４のアルキル基は炭素原子の数に対応する上記の定義を有し得る。）。適当なアンモニウム化合物の具体例は、テトラメチルアンモニウム、テトラエチルアンモニウム、テトラプロピルアンモニウムおよびテトラブチルアンモニウム、特にテトラメチルアンモニウムおよびテトラブチルアンモニウムである。ベンジルトリ（炭素原子数１ないし４のアルキル）アンモニウムもまた適している。これはＣ6 Ｈ5 −ＣＨ2 −Ｎ（炭素原子数１ないし４のアルキル）3 + （式中、炭素原子数１ないし４のアルキル基は炭素原子の数に対応する上記の意味を有する。）である。該基の具体例はベンジルトリメチルアンモニウム、ベンジルトリエチルアンモニウム、ベンジルトリプロピルアンモニウムおよびベンジルトリブチルアンモニウム、特にベンジルトリメチルアンモニウムおよびベンジルトリブチルアンモニウムである。しかしながら、トリスアルキルアンモニウムイオン、例えばトリメチルアンモニウムもまた適している。式中、ＲW 、ＲX 、ＲY およびＲZ は互いに独立して水素原子、未置換もしくは置換されたアルキル基、シクロアルキル基、アルケニル基、フェニル基もしくはアリールアルキル基である、式+ ＰＲW ＲX ＲY ＲZ および+ ＮＲW ＲX ＲY ＲZ のホスホニウムおよびアンモニウム対イオンが適している。これらのアルキル基、シクロアルキル基、アルケニル基、フェニル基およびアルアルキル基の置換基の具体例は、ハロゲン化物、ヒドロキシル基、ヘテロシクロアルキル基（例えば、エポキシ基、アジリジル基、オキセタニル基、フラニル基、ピロリジニル基、ピロリル基、チオフェニル基、テトラヒドロフラニル基等）、ジアルキルアミノ基、アミノ基、カルボキシル基、アルキル−およびアリールカルボニルおよびアリールオキシ−およびアルコキシカルボニル基である。
４価の窒素原子はまた５−もしくは６−員環の一部でもあり、それは順番に環系に縮合している。これらの系はまた付加的にヘテロ原子、例えばＳ、Ｎ、Ｏを包含している。
【００２１】
４価の窒素原子はまた複数の環系の一部であり得る。これらの系はまた、他のヘテロ原子、例えばＳ、Ｎ、Ｏを含有している。
【００２２】
また適したものはポリアンモニウム塩およびポリホスホニウム塩、特にビス塩であり、該塩中には上記したモノ化合物の置換基と同一の置換基が存在し得る。
【００２３】
アンモニウム塩およびホスホニウム塩はまた中性染料（例えば、チオキサンテン、チオキサントン、クマリン、ケトクマリン等）で置換され得る。該塩は反応基（例えば、エポキシ基、アミノ基、ヒドロキシル基等）で置換されたアンモニウム塩およびホスホニウム塩と、適当な中性染料との反応により得られる。対応する具体例はＥＰ−Ａ−２２４９６７に記載されている(Quantacure QTX)。
【００２４】
同様にして、アンモニウム塩およびホスホニウム塩は無色の電子受容体（例えば、ベンゾフェノン）で置換され得る。これらの具体例は、以下に示されるものである。
【化１２】
0004026087.tif 000004
。
【００２５】
興味のある他の第四級アンモニウム化合物は、例えばトリメチルセチルアンモニウムもしくはセチルピリジニウム化合物である。
【００２６】
式Ｉの化合物中で使用される陽対イオンＧ+ の他の具体例には次式で表されるものが包含される：
【化１３】
0004026087.tif 000005
（式中、ＺはＰ、ＳもしくはＮを表し、およびＲはアルキル基もしくはアリール基を表す。）。また適したものは例えば次式
【化１４】
0004026087.tif 000006
（式中、矢口らによりJ.Polym.Sci.Part A:Polymer Chem.1992,30,1987およびPolymer 1993,34(6),1130 において記載されている）で表される化合物であるか、もしくは次式
【化１５】
0004026087.tif 000007
［式中、Ｒ’は未置換もしくは置換されたベンジル基もしくはフェナシル基（特開平７−７７０２２１号に開示されている。）を表す。］で表されるような化合物である。これらの化合物中、ピリミジニウム中の芳香環もまた置換され得る。
【００２７】
本発明において使用され得る、硼酸塩に対する他の陽対イオンＧ+ は、他のオニウムイオン、例えばヨードニウムもしくはスルホニウムイオンである。
硼酸塩に対する該対イオンの具体例は次式
【化１６】
0004026087.tif 000008
で表される基である（例えば、ＥＰ−Ａ−５５５０５８およびＥＰ−Ａ６９００７４に開示されている。）。また対イオンとして興味のあるものは、次式
【化１７】
0004026087.tif 000009
で表されるものである。新規な硼酸塩に対する他の適した対イオンは次式
【化１８】
0004026087.tif 000010
（式中、Ｒg はアルキル基、特にエチル基を表すか、もしくはベンジル基を表し、および芳香環は他の置換基を有する。）で表されるカチオンである。他の適したハロニウムイオンは、特に例えばＥＰ−Ａ３３４０５６およびＥＰ−Ａ５６２８９７に開示されたジアリールヨードニウムイオンである。
【００２８】
しかしながら、例えば、ＥＰ−Ａ−９４９１５およびＥＰ−Ａ−１０９８５１に記載された例えば次式
【化１９】
0004026087.tif 000011
で表されるフェロセニウム塩のカチオンフェロセニウムのカチオンもまた適している。
【００２９】
他の適したオニウムカチオン、例としてアンモニウム、ホスホニウム、スルホニウム、ヨードニウム、セロニウム、アルソニウム、テロニウムおよびビスムソニウムは、例えば特開平６−２６６１０２に開示されている。
【００３０】
対イオンとして適しているカチオン性遷移金属錯化合物の具体例は、米国特許第４９５４４１４号に記載されているものである。特に都合のよいものは、ビス（２，２’−ビピリジン）（４，４’−ジメチル−２，２’−ビピリジン）ルテニウム、トリス（４，４’−ジメチル−２，２’−ビピリジン）ルテニウム、トリス（４，４’−ジメチル−２，２’−ビピリジン）鉄、トリス（２，２’，２’’−テルピリジン）ルテニウム、トリス（２，２’−ビピリジン）ルテニウムおよびビス（２，２’−ビピリジン）（５−クロロ−１，１０−フェナントリン）ルテニウムである。
【００３１】
対イオンとして適している染料の具体例は、トリアリールメタンのカチオン、例えばマラサイトグリーン、ヨードリン、チアジン、例えばメチレンブルー、キサントン、チオキサントン、オキサジン、アクリジン、シアニン、ローダミン、フェナジン例えばサフラニンである。
【００３２】
また適しているものは、酸基を含有している染料、例えばメチルレッド、エチルオレンジ、メチルオレンジ、アシドイエロー(acid yellow) 、ロゾール酸、フェノールレッド、フルオレセイン、ローズベンガル、チモ−ルフタレインモノホスホン、オアウラミンＯ、クレジルバイオレット、ローダミンＢ、ブリリアントグリーンもしくはバリアミンブルーである。
【００３３】
もし式Ｉの化合物が対イオンとして染料を含有せず、また同時に相当する硼酸塩が十分な吸収性をもたない場合、少なくとも１種の補助開始剤もしくは電子供与体化合物（ｄ）を組成物に加えることが光重合プロセスに都合がよい。本明細書において、例えば用語補助開始剤はまた増感剤（＝エネルギー移動化合物）例えばチオキサントン、もしくは染料、反応加速剤例えばアミン、チオール等好ましくは染料を意味する。補助開始剤として加えられ得る適した染料の具体例は、米国特許５１５１５２０号において開示されている。それらは例えば、トリアリールメタン、例えばマラサイトグリーン、ヨードリン、チアジン、例えばメチレンブルー、キサントン、チオキサントン、オキサジン、アクリジンもしくはフェナジン、例えばサフラニンである。
補助開始剤として上記の遷移金属錯化合物もしくはオニウムイオン化合物を使用することも可能である。
【００３４】
カチオン性、中性もしくはアニオン性染料は新規な化合物の補助開始剤として使用され得る。特に適したカチオン性染料は例えばマラサイトグリーン、メチレンブルー、サフラニンＯ、次式ＩＩＩ
【化２０】
0004026087.tif 000012
（式中、ＲおよびＲ’はアルキル基もしくはアリール基を表す。）で表されるローダミン、例えばローダミンＢ、ローダミン６ＧもしくはバイオラミンＲ、およびまたスルホローダミンＢもしくはスルホローダミンＧである。
【００３５】
他の適した染料は、例えばNeckers らにより J.Polym. Sci.,Part A,Poly.Chem,1995,33,1691-1703 において開示されたようなフルホロンである。次式
【化２１】
0004026087.tif 000013
で表されるものが特に都合がよい。
【００３６】
他の適した染料の具体例は、次式ＩＶ
【化２２】
0004026087.tif 000014
（式中、Ｒはアルキル基を表し、ｎは０、１、２、３もしくは４を表し、およびＹ1 はＣＨ＝ＣＨ、Ｎ−ＣＨ3 、Ｃ（ＣＨ3 ）2 、Ｏ、ＳもしくはＳｅを表す。）で表されるシアニンである。好ましいシアニンは式ＩＶ中Ｙ1 がＣ（ＣＨ3 ）2 もしくはＳを表すものである。
【００３７】
以下の染料化合物もまた補助開始剤として適している：
【化２３】
0004026087.tif 000015
（式中、ＺはＰ、ＳもしくはＮを表し、およびＲはアルキル基もしくはアリール基を表す。）。好ましい上記式の化合物は、式中、ＺＲ3 がＮ（ＣＨ3 ）3 、Ｎ（Ｃ2 Ｈ5 ）3 もしくはＰ（Ｃ6 Ｈ5 ）3 を表すものである。
【００３８】
また適したものは次式
【化２４】
0004026087.tif 000016
で表される化合物（矢口らによりJ.Poly.Sci.Part A:Polymer Chem.1992,30,1987 およびPolymer 1993 ,34(6),1130において開示されている。）であるか、もしくは例えば特開平７−７０２２１に開示されている次式
【化２５】
0004026087.tif 000017
（式中、Ｒ’は未置換もしくは置換されたベンジル基もしくはフェナシル基を表す。）で表されるものである。これらの化合物中、ピリジニウムの環もまた置換され得る。
【００３９】
他の適した染料は、例えば米国特許第４９０２６０４号において見いだされ得る。これらはアズレン染料である。新規な化合物の補助開始剤として特に都合のよいものは、該特許の第１０および１１欄に列記された表中の化合物１ないし１８である。他の適した染料の具体例は、米国特許第４９５０５８１号の第６欄２０行目ないし第９欄５７行目までに記載されたメロシアニン染料である。
【００４０】
新規な化合物および光開始剤の補助開始剤として、クマリン化合物を使用することも可能である。これらの具体例は米国特許第４９５０５８１号の第１１欄２０行目ないし第１２欄４２行目に見いだされる。
【００４１】
他の適した補助開始剤はキサントンもしくはチオキサントンであり、例えば米国特許第４９５０５８１号の第１２欄４４行目ないし第１３欄１５行目に見いだされる。
【００４２】
アニオン染料化合物はまた例えば補助開始剤として使用され得る。例えば、ローズベンガル、イオジンもしくはフルオレセインもまた補助開始剤として適している。他の適した染料は、例えばトリアリールメタン系もしくはアゾ系からのものであって、例えば米国特許第５１４３８１８号に開示されている。
【００４３】
同様に適しているものの具体例は、ベンゾキサンテン、ベンゾチオキサンテン、ピロニンもしくはポルフィリン染料もしくは紫外線吸収剤である。それらは、例えばチオキサントン誘導体、クマリン、ベンゾフェノン、ベンゾフェノン誘導体もしくはヘキサアリールビスイミダゾール誘導体である。適したヘキサアリールビスイミダゾール誘導体の具体例は、米国特許第３７８４５５７号、同第４２５２８８７号、同第４３１１７８３号、同第４４５９３４９号、同第４４１０６２１号および同第４６２２２８６号に開示されている。２−ｏ−クロロフェニルで置換された誘導体、例えば２，２’−ビス（ｏ−クロロフェニル）−４，４’，５，５’−テトラフェニル−１，１’−ビスイミダゾールが特に都合がよい。本明細書中で適している他の紫外線吸収剤は、例えばポリ環状芳香族炭化水素、例えばアントラセンもしくはピレン、およびまたＥＰ−Ａ−１３７４５２、ＤＥ−Ａ−２７１８２５４およびＤＥ−Ａ−２２４３６２１に開示されたトリアジンである。他の適したトリアジンは、米国特許第４９５０５８１号の第１４欄６０行目ないし第１８欄４４行目に見いだされ得る。トリハロメチルトリアジン、例えば２，４−ビス（トリクロロメチル）−６−（４−スチリルフェニル）−ｓ−トリアジンが特に興味がある。
【００４４】
新規組成物中の式Ｉの光開始剤の芳香族基Ｒ2 、Ｒ3 およびＲ4 上にある置換基のハメットσ値（Σσ）の合計は、＋０．３６ないし＋２．５８の間になければならない。これは＋０．３６よりも大きく、同時に＋２．５８に満たないハメットσ値であるべきことを意味している。＋０．３６ないし＋２．５８のハメットσ値を有する化合物は酸形成基を含有する支持体中で不活性である。
新規化合物のハメットσ値の合計は、＋０．３６ないし＋２．５８例えば、０．３９ないし＋２．５２、＋０．４２ないし＋２．４９、または０．４８ないし＋２．４３例えば＋０．５４ないし＋２．３７もしくは＋０．６０ないし＋２．３１、特に＋０．６９ないし＋２．０４である。
【００４５】
ハメットσ値は、安息香酸ＸＣ6 Ｈ4 ＣＯＯＨの置換基Ｘが係る安息香酸の解離に与える影響を定量化するためにハメットにより提案された。ハメットσ値は以下の式により定義される：ｌｏｇｋ／ｋ0 ＝σρ［式中、ｋ0 はＸＣ6 Ｈ4 ＣＯＯＨ（ＸはＨを表す；つまり安息香酸を表す。）の平衡定数を表し、ｋはＸＣ6 Ｈ4 ＣＯＯＨの平衡定数を表し、およびｐは反応条件によって定まる反応定数を表す。］。明らかに、ρは安息香酸の解離平衡時に１の値を有する。水素原子のハメットσ値は０．００と定められているので、置換安息香酸の解離を阻害する電子供与基は負のハメットσ値を有することになる。置換安息香酸の酸強度を増加する電子吸引基は、正のハメットσ値を有する。ハメットσ値の強度は相当する置換基の静電効果および共鳴効果に依存する（この目的のために、J.March,Advanced Organic Chemistry,Third Edition,McGraw-Hill Book Company,New York,1985,p242-250を参照）。ハメット式は、広範な反応条件下における反応に適用できる（Jaffe,Chem.Rev.1953,53,191-261) 。リトルらは、フェニルフェロセン上にある置換基のハメットσ値も測定した(J.Amer.Chem,Soc.1964,86,1376)。硼酸塩の酸化により開始基が誘導されるので、該フェロセン誘導体の酸化に影響を与える要因はまた硼酸塩光開始剤の役割をも果たす。リトルらはまた測定したフェロセン誘導体の酸化ポテンシャルと表に記載されたメタおよびパラ置換基のハメットσ値（σm 、σp ）の間に良好な関係が成り立つことを示した。さらに、リトルらはこれらの値と相当するオルト置換基（σ0 ）の定数の間に良好な関係が成り立つことを見いだした。Can .J.Chem.Vol.38,1960,2493-2499 において、カールトンはｏおよびｐ置換基のハメットσ値は非常に類似していると言及している。この場合において、リトルらにより発表された表および以下に列記された表はｏ置換基のハメットσ値を示すものではなく、相当するｐ置換基の値が示されている。慣用の置換基のσo 、σm およびσp の値は、例えば、上記出版物の表から得られるか、またはC.Gardner Swain らにより発表された J.Amer.Chem.Soc.1968 4328-4337 において見い出される。詳細な表はまた、O.Exner in Correlation Analysis in Chemistry:Recent Advance,Plenum,New York,1978,439-540において見いだされる。これらの表中に記載されていない置換基の、各ハメットσ値は、酸化ポテンシャルを測定することによるか（例えば、上記の文献においてリトルらに記載されたようにして）、もしくは相当する安息香酸の酸強度を決定することにより決定され得る。
【００４６】
好ましいものはＲ1 は炭素原子数１ないし２０のアルキル基、炭素原子数３ないし１２のシクロアルキル基、炭素原子数２ないし８のアルケニル基、フェニル−炭素原子数１ないし６のアルキル基もしくはナフチル−炭素原子数１ないし３のアルキル基を表し、該基は未置換もしくは炭素原子数１ないし１２のアルキル基で置換されている式Ｉの化合物である。
【００４７】
また興味のあるものは、Ｒ1 は炭素原子数１ないし１２のアルキル基、アリル基、シクロペンチル基、シクロヘキシル基、ベンジル基もしくはナフチルメチル基を表す式Ｉの化合物である。
【００４８】
さらに好ましいものは、Ｒ2 、Ｒ3 およびＲ4 は互いに独立してフェニル基もしくはビフェニル基を表し、該基は未置換であるかまたは未置換もしくはＯＲ6 −で、ＮＲ8 Ｒ9 −でもしくはフッ素原子で置換された炭素原子数１ないし６のアルキル基またはＯＲ6 、ＮＲ8 Ｒ9 、ＢＲ13Ｒ14、Ｒ7 Ｓ（Ｏ）P 、Ｒ7 Ｓ（Ｏ）2 Ｏもしくは次式
【化２６】
0004026087.tif 000018
で置換されている式Ｉの化合物である。
【００４９】
さらに好ましい式Ｉの化合物は、式中、Ｒ2 、Ｒ3 およびＲ4 は互いに独立してフェニル基もしくはビフェニル基を表し、該基は未置換もしくは炭素原子数１ないし１２のアルキル基、トリフルオロメチル基、次式
【化２７】
0004026087.tif 000019
で表される基、ＯＲ6 、ＮＲ8 Ｒ9 、ハロゲン原子、ＢＲ13Ｒ14、Ｒ7 Ｓ（Ｏ）P 、Ｒ7 Ｓ（Ｏ）2 もしくは次式
【化２８】
0004026087.tif 000020
で表される基で置換されており、
Ｙ1 は炭素原子数１ないし１２のアルキル基もしくはフェニル基を表し、
Ｒ6 は炭素原子数１ないし１２のアルキル基、トリフルオロメチル基、もしくは炭素原子数１ないし６のアルキル基、炭素原子数１ないし１２のアルコキシ基もしくはハロゲン原子で置換されたフェニル基を表し、
Ｒ7 は炭素原子数４ないし１２の第三アルキル基、トリフルオロメチル基、もしくは炭素原子数１ないし６のアルキル基、炭素原子数１ないし１２のアルコキシ基もしくはハロゲン原子で置換されたフェニル基を表し、
Ｒ8 およびＲ9 は炭素原子数１ないし１２のアルキル基、フェニル基もしくはフェニル−炭素原子数１ないし６のアルキル基を表すか、またはＲ8 およびＲ9 はそれらが結合するＮ原子と一緒になってモルホリノ環を形成し、
Ｒ13およびＲ14は炭素原子数１ないし６のアルキル基、炭素原子数１ないし１２のアルコキシ基もしくはハロゲン原子で１ないし５回置換されたフェニル基を表し、
Ｒ17、Ｒ18、Ｒ19およびＲ20は互いに独立して未置換であるかまたは炭素原子数１ないし１２のアルコキシ基で置換された炭素原子数１ないし１２のアルキル基もしくは炭素原子数１ないし６のアルキル基、炭素原子数１ないし１２のアルコキシ基もしくはハロゲン原子で置換されたフェニル基を表す。
【００５０】
他の好ましい式Ｉの化合物は、式Ｉ中、Ｒ2 、Ｒ3 およびＲ4 は式Ｉ中の定義と同一である化合物である。
【００５１】
また好ましい式Ｉの化合物は、式中、Ｇは染料もしくは金属錯塩カチオン、スルホニウムカチオン、スルホキソニウムカチオンもしくはヨードニウムカチオンを表すか、または
Ｇはカチオンを形成し得る紫外線吸収剤化合物を表すか、またはＧはカチオンＭＹ+ （式中、Ｍは周期表のＩ族からの金属カチオンを表す。）を表すか、またはＧはＭが周期表のＩＩ族からの金属を表しかつＹはアルコキシ基もしくはハロゲン原子を表すを表すか、またはＧはアンモニウム塩もしくはホスホニウム塩を表す化合物である。
【００５２】
同様にして好ましい式Ｉの化合物は、式中、Ｒ1 は炭素原子数１ないし６のアルキル基を表し、
Ｒ2 、Ｒ3 およびＲ4 は同一でありまたフェノキシ基、Ｒ8 Ｒ9 ＮＳ（Ｏ）2 、ＮＲ8 Ｒ9 ＣＯ、次式
【化２９】
0004026087.tif 000021
で表される基、フッ素原子、臭素原子、塩素原子、ハロゲン原子で置換された炭素原子数１ないし４のアルキル基もしくは次式
【化３０】
0004026087.tif 000022
で表される基で置換されたフェニル基を表し、
Ｒ8 およびＲ9 は炭素原子数１ないし４のアルキル基を表し、
Ｒ21は炭素原子数１ないし４のアルキル基を表し、
ｒは数３を表し、および
Ｇはアンモニウム、トリメチルアンモニウム、テトラメチルアンモニウム、テトラブチルアンモニウム、テトラデシルアンモニウム、トリメチル−ｎ−セチルアンモニウム、セチルピリジニウム、メチル−２−クロロピリジニウム、トリメチルヒドロキシメチルアンモニウム、トリエチル−３−ブロモプロピルアンモニウム、トリフェニルスルホニウム、ジフェニルヨードニウム、シアニンカチオン、メチレンブルーカチオン、サフラニンＯカチオン、３，４−ジメチル−２−（２−ヒドロキシ−３−トリメチルアミノ−プロピル）チオキサントンカチオン、次式
【化３１】
0004026087.tif 000023
で表される基を表す。
【００５３】
式Ｉの化合物は、例えば以下の式で表されるようにトリオルガノボラン（Ａ）と有機金属試薬、例えばアルキルリチウム化合物もしくはグリニャール試薬とを反応させることにより得られ得る：
【化３２】
0004026087.tif 000024
（式中、Ｍは例えばアルカリ金属、例としてＬｉもしくはＮａ、またはＭｇＸを表し、Ｘはハロゲン原子、特にＢｒを表す。）。
式Ｉの化合物を製造するための他の方法は、例えば以下の式で表されるようにアルキルジハロボランおよび／もしくはアルキルジ（アルコキシ）ボランもしくはアルキルジ（アリールオキシ）ボラン（Ｂ）と有機金属化合物、例えばグリニャール試薬もしくは有機錫化合物とを反応させる方法である：
【化３３】
0004026087.tif 000025
（式中、Ｘはハロゲン原子、特にＢｒを表し、Ｘ’はハロゲン原子、アルコキシ基もしくはアリールオキシ基を表し、他の基の定義は前記の内容を表す。）。
上記式Ｉ中のＧがリチウムもしくはマグネシウム以外の陽性の基を表す場合、これらの化合物は例えばカチオン交換反応により得られ得る。
【００５４】
有機金属試薬を用いる場合の反応条件は、一般に当業者に知られているものである。従って、反応は都合よくは不活性有機溶媒、例えばエーテルもしくは脂肪族炭化水素、例としてジエチルエーテル、テトラヒドロフランもしくはヘキサン中で行われる。
新規なポリ硼酸塩を製造するための適した有機金属試薬は、例えば対応する脂肪族および芳香族炭化水素のリチウム化合物である。グリニャール試薬の調製は当業者に知られており、また多くの教科書および他の出版物に記載されている。
【００５５】
有機金属助剤との反応は都合よくは空気を取り除いて不活性ガス雰囲気中、例えば窒素ガス下において行われる。反応は一般に０℃もしくは０℃よりも低い温度まで冷却し、続いて室温まで加熱することにより行われる。
【００５６】
反応混合物を攪拌することが都合が良い。生成物は単離されそして一般に当業者に知られている方法、例えばクロマトグラフィー、再結晶等により精製される。
【００５７】
新規な式Ｉの化合物がカチオンとして染料基を含有している場合、それらは適当な硼酸塩と染料とのカチオン交換反応により製造される。カチオン交換に適した硼酸塩の具体例は、リチウム、マグネシウム、ナトリウム、アンモニウムもしくはテトラアルキルアンモニウム塩である。
新規な式Ｉの化合物がカチオンとして遷移金属錯体を含有している場合、それらは米国特許第４９５４４１４号の第７欄第二段落目に記載された方法と同様にして製造され得る。
【００５８】
いくつかのトリオルガノボラン（Ａ）の製造法は例えばWittigらにより Chem.Ber.1955,88,962 において発表されている。いくつかのアルキルジハロボラン（Ｂ）の合成経路は、例えば、Brown らにより JACS 1977,99,7097および米国特許第３０８３２８８号において発表され、Mikailovらにより Zh.Obshch.Khim.1959,29,3405において発表されており、またTuchagues らにより Bull.Chim.Soc.France,1967,11,4160においても該化合物の製法が記載されている。
新規な化合物の先駆物質として要求されるボランは、例えば上記の刊行物に記載された方法の１つに従って製造され得る。
【００５９】
本発明の式Ｉの化合物は、少なくとも１種のエチレン性不飽和化合物およびエチレン性不飽和化合物中に存在し得る少なくとも１種の酸基を含む酸性組成物の光重合に用いる光開始剤として使用され得る。
他の光開始剤、補助開始剤および／もしくは添加剤と組み合わせて使用され得る。
【００６０】
使用され得る添加剤の具体例はそれぞれ補助開始剤もしくは電子受容体である。適した補助開始剤および電子受容体の具体例は、ベンゾプテリデンジオン（特開平２−１１３００２に開示されている）、置換されたベンゾフェノン（例えばInternational Biosynthetics 製造のミッシェルケトン(Michler's ketone ）、Quantacure ABQ、 Quantacure BPQ および Quantacure BTC ）、トリクロロメチルトリアジン（特開平１−０３３５４８）、金属錯体（特開平４−２６１４０５）、ポリフィリン（特開平６−２０２５４８および特開平６−１９５０１４）、クマリンおよびケトクマリン（米国特許第４９５０５８１号および特開平６−１７５５５７）、ｐ−アミノフェニル化合物（ＥＰ−Ａ４７５１５３）、キサンテン（特開平６−１７５５６６）およびピリリウム、チオピリリウムおよびセレノピリリウム染料（特開平６−１７５５６３）である。
【００６１】
他の適した添加剤は容易に還元し得る化合物である。本明細書において、用語容易に還元し得る化合物には、米国特許第４９５０５８１号に記載された化合物、例えばヨードニウム塩、スルホニウム塩、有機過酸化物、炭素−ハロゲン結合を含有する化合物（トリクロロメチルトリアジン）、複素環状硫黄化合物および他の光開始剤（α−アミノケトン）が包含される。他の添加剤の具体例は複素環例えば米国特許第５１６８０３２号、特開平２−２４４０５０号、同第２−０５４２６８号、同第１−０１７０４８号およびＤＥ−３８３３０８に開示されている。
他の添加剤の具体例は、米国特許第５０７９１２６号および同第５２００２９２号に記載された芳香族イミン（例えば、イミノキノンジアジン）、米国特許第４９３７１５９号に記載されたチオール、米国特許第４８７４６８５号に記載されたチオールおよびＮ，Ｎ−ジアルキルアニリンである。また２もしくはそれよりも多くの上記電子受容体および添加剤を組合せて使用することも可能である。
【００６２】
前記のように、新規な硼酸塩化合物と補助開始剤、特に増感剤（エネルギ移動化合物）を組合せることが都合がよい。本明細書において、付加的におよび特に、２もしくはそれよりも多くの増感剤と組合せたもの、例えば新規な硼酸塩化合物とオニウム塩およびチオキサントンまたは対イオンもしくは染料の組合せは非常に効果的である。この混合物中の好ましいオニウム塩はジフェニルヨードニウムヘキサフルオロホスフェート、（ｐ−オクチルオキシフェニル）（フェニル）ヨードニウムヘキサフルオロホスフェート、または相当する他のこれらの化合物のアニオン、例えばハロゲン化物；およびまたスルホニウム塩、例えばトリアリールスルホニウム塩（ユニオンカーバイト社からの登録商標Cyracure UVI6990、 登録商標Cyracure UVI6974；Degussa からの登録商標Degacure K185 またはAsahi Denka からのSP-150およびSP-170）である。好ましいものは、例えば、新規硼酸塩化合物とジフェニルヨードニウムヘキサフルオロホスフェートおよびイソプロピルチオキサントンとの混合物、新規硼酸塩化合物と（ｐ−オクチルオキシフェニル）（フェニル）ヨードニウムヘキサフルオロホスフェートおよびイソプロピルチオキサントンとの混合物、および新規な硼酸塩化合物と次式
【化３４】
0004026087.tif 000026
で表されるものおよびイソプロピルキサントンとの混合物である。
【００６３】
しかしながら、α−アミノケトン型の他の光開始剤を、上記の混合物に加えることもまた特に都合がよい。例えば、新規な硼酸塩とオニウム塩およびチオキサントンもしくは染料およびα−アミノキサントンとの混合物が特に効果的である。好ましい具体例は、新規な硼酸塩化合物とジフェニルヨードニウムヘキサフルオロホスフェートもしくは（ｐ−オクチルフェニル）（フェニル）ヨードニウムヘキサフルオロホスフェート、イソプロピルチオキサントンおよび（４−メチルチオベンゾイル）メチル−１−モルフォリノ−エタンとの混合物である。
これらの混合物中で特に適した硼酸塩化合物は、テトラメチルアンモニウムヘキシル−トリス（ｍ−フルオロフェニル）硼酸塩である。
【００６４】
本発明はまた成分（ａ）、（ｂ）および（ｃ）に加えて、少なくとも１種の中性、アニオン性もしくはカチオン性染料もしくはチオキサントンおよびオニウム化合物を含む組成物を提供する。また本発明により提供されるものは、付加的に遊離基光開始剤、特にα−アミノケトン化合物を含む組成物である。
【００６５】
さらに、本発明は成分（ａ）ないし（ｃ）に加えて、少なくとも一種の次式ＸＩで表される化合物を含む組成物を提供する。
【化３５】
0004026087.tif 000027
（式中、Ｒa 、Ｒb 、Ｒc およびＲd は、互いに独立して炭素原子数１ないし１２のアルキル基、トリメチルシリルメチル基、フェニル基、他の芳香族炭化水素、炭素原子数１ないし６のアルキルフェニル基、アリル基、フェニル−炭素原子数１ないし６のアルキル基、炭素原子数２ないし８のアルケニル基、炭素原子数２ないし８のアルキニル基、炭素原子数３ないし１２のシクロアルキル基もしくは飽和もしくは不飽和複素環基を表し、ここで該フェニル基、他の芳香族炭化水素、フェニル−炭素原子数１ないし６のアルキル基および飽和もしくは不飽和複素環基は未置換であるかまたは未置換もしくはＯＲ6 −で、ＮＲ8 Ｒ9 −でもしくはハロゲン原子で置換された炭素原子数１ないし１２のアルキル基、ＯＲ6 、Ｒ7 Ｓ（Ｏ）p 、Ｒ7 Ｓ（Ｏ）2 Ｏ、Ｒ8 Ｒ9 ＮＳ（Ｏ）2 、ＮＲ8 Ｒ9 、ＮＲ8 Ｒ9 ＣＯ、ＳｉＲ10Ｒ11Ｒ12、ＢＲ13Ｒ14、ハロゲン原子、Ｒ15Ｒ16Ｐ（Ｏ）q で置換されており、
Ｒ6 およびＲ7 は未置換もしくはハロゲン原子で置換された炭素原子数１ないし１２のアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニルを表し、
Ｒ8 、Ｒ9 、Ｒ10、Ｒ11、Ｒ12、Ｒ13、Ｒ14、Ｒ15およびＲ16は互いに独立して炭素原子数１ないし１２のアルキル基、炭素原子数３ないし１２のシクロアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニル基を表すか、またはＲ8 およびＲ9 はそれらが結合するＮ原子と一緒になって他のヘテロ原子として付加的に酸素原子もしくは硫黄原子を含有し得る６員脂肪族環を形成し、
ｐは０ないし２の数を表し、
ｑは０もしくは１を表し、および
Ｅは陽イオンを形成し得る基を表す。）
【００６６】
炭素原子数１ないし１２のアルキル基、トリメチルシリルメチル基、フェニル基、他の芳香族炭化水素、炭素原子数１ないし６のアルキルフェニル基、アリル基、フェニル−炭素原子数１ないし６のアルキル基、炭素原子数２ないし８のアルケニル基、炭素原子数２ないし８のアルキニル基、炭素原子数３ないし１２のシクロアルキル基、飽和もしくは不飽和複素環および陽イオンを形成し得る基、並びにＲ6 ないしＲ16の定義は、上記の式Ｉ中で与えられた意味を表す。
本発明はまた少なくとも１種の式Ｉの硼酸塩および少なくとも１種の照射中もしくは照射後に変色するかもしくは色を失い、またカチオンとして式Ｉの化合物の一部で有り得る染料を含む組成物を提供する。該染料の具体例はシアニン染料およびピリリウム染料である。
【００６７】
成分（ａ）として適している不飽和化合物は１もしくはそれよりも多くのオレフィン性二重結合を含んでいてよい。それらは低い（モノマーの）または高い（オリゴマーの）分子量であってよい。二重結合を含むモノマーの例はアルキルもしくはヒドロキシアルキルアクリレートまたはメタクリレートであり、たとえばメチル、エチル、ブチル、２−エチルヘキシルもしくは２−ヒドロキシエチルアクリレート、イソボルニルアクリレート、メチルメタクリレートおよびエチルメタクリレートである。シリコンアクリレートもまた有利である。他の例はアクリロニトリル、アクリルアミド、メタクリルアミド、Ｎ−置換（メタ）アクリルアミド、ビニルエステル例えば、酢酸ビニル、ビニルエーテル例えば、イソブチルビニルエーテル、スチレン、アルキル−およびハロスチレン、Ｎ−ビニルピロリドン、塩化ビニルまたは塩化ビニリデンである。
【００６８】
２もしくはそれよりも多くの二重結合を含むモノマーの実例は、エチレングリコール、プロピレングリコール、ネオペンチルグリコール、ヘキサメチレングリコールのまたはビスフェノールＡのジアクリレート、および４，４’−ビス（２−アクリル−オイルオキシエトキシ）ジフェニルプロパン、トリメチロールプロパントリアクリレート、ペンタエリスリトールトリアクリレートもしくはテトラアクリレート、ビニルアクリレート、ジビニルベンゼン、ジビニルコハク酸、ジアリルフタレート、トリアリルホスフェート、トリアリルイソシアヌレートまたはトリス（２−アクロイルエチル）イソシアヌレートである。
【００６９】
比較的高分子量（オリゴマー）のポリ不飽和化合物の例はアクリル化エポキシ樹脂、アクリル化ポリエステル、ビニルエーテルもしくはエポキシ基を含むポリエステルおよび、またポリウレタンおよびポリエーテルである。不飽和オリゴマーの他の例は通常マレイン酸、フタル酸および１もしくはそれよりも多くのジオール類から製造され、そして約５００ないし３０００の分子量を有する不飽和ポリエステル樹脂である。それに加えてまた、ビニルエーテルモノマーおよびオリゴマー、並びにポリエスルテル、ポリウレタン、ポリエーテル、ポリビニルエーテルおよびエポキシ主鎖によるマレエート末端オリゴマーを使用することもできる。特に適当なものはビニルエーテル基をもつオリゴマーの組合せおよびＷＯ９０／０１５１２に記載されたポリマーの組合せである。しかし、ビニルエーテルおよびマレイン酸官能性（maleic-functionalized)モノマーもまた適当である。この種類の不飽和オリゴマーはまた、プレポリマーとしても言及できるものである。
【００７０】
特に適した例は、エチレン性不飽和カルボン酸とポリオールもしくはポリエポキシドとのエステル、および鎖または側鎖中にエチレン性不飽和基をもつポリマーであり、例えば不飽和ポリエステル、ポリアミドおよびポリウレタンおよびそれらのコポリマー、アルキド樹脂、ポリブタジエンおよびブタジエンコポリマー、ポリイソプレンおよびイソプレンコポリマー、および側鎖に（メタ）アクリル基を含むポリマーおよびコポリマー並びにこれらのポリマーの１もしくはそれよりも多くの混合物である。
【００７１】
不飽和カルボン酸の例は、アクリル酸、メタクリル酸、クロトン酸、イタコン酸、ケイヒ酸および不飽和脂肪酸例えば、リノレン酸もしくはオレイン酸である。アクリル酸およびメタクリル酸が好ましい。
【００７２】
適したポリオールは芳香族の、並びに特に脂肪族のおよび脂環式のポリオールである。芳香族ポリオールの例はヒドロキノン、４，４’−ジヒドロキシジフェニル、２，２−ジ（４−ヒドロキシフェニル）プロパンおよびまたノボラックおよびレゾールである。ポリエポキシドの例は上述したポリオール、特に芳香族ポリオールおよびエピクロロヒドリンをベースとするものである。他の適したポリオールはポリマー鎖または側鎖にヒドロキシル基を含むポリマーおよびコポリマーであり、例としてポリビニルアルコールおよびそのコポリマーまたはポリヒドロキシアルキルメタクリレートまたはそのコポリマーである。適した他のポリオールはヒドロキシ末端基をもつオリゴエステルである。
【００７３】
脂肪族および脂環式ポリオールの例は好ましくは２ないし１２個の炭素原子を有するアルキレンジオール、例えばエチレングリコール、１，２−または１，３−プロパンジオール、１，２−，１，３−もしくは１，４−ブタンジオール、ペンタンジオール、ヘキサンジオール、オクタンジオール、ドデカンジオール、ジエチレングリコール、トリエチレングリコール、好ましくは２００ないし１５００の分子量をもつポリエチレングリコール、１，３−シクロペンタンジオール、１，２−，１，３−もしくは１，４−シクロヘキサンジオール、１，４−ジヒドロキシメチルシクロヘキサン、グリセロール、トリス（β−ヒドロキシエチル）アミン、トリメチロールエタン、トリメチロールプロパン、ペンタエリスリトール、ジペンタエリスリトールおよびソルビトールである。
【００７４】
ポリオールはあるカルボン酸または種々の不飽和カルボン酸により部分的または全体的にエステル化されていてもよく、そして部分エステル中の遊離ヒドロキシル基は変性されていてもよく、例えば他のカルボン酸とエーテル化またはエステル化されていてもよい。
【００７５】
エステルの例は以下のものである：
トリメチルプロパントリアクリレート、トリメチロールエタントリアクリレート、トリメチロールプロパントリメタクリレート、トリメチロールエタントリメタクリレート、テトラメチレングリコールジメタクリレート、トリエチレングリコールジメタクリレート、テトラエチレングリコールジアクリレート、ペンタエリスリトールジアクリレート、ペンタエリトリトールトリアクリレート、ペンタエリトリトールテトラアクリレート、ジペンタエリトリトールジアクリレート、ジペンタエリトリトールトリアクリレート、ジペンタエリトリトールテトラアクリレート、ジペンタエリトリトールペンタアクリレート、ジペンタエリトリトールヘキサアクリレート、トリペンタエリトリトールオクタアクリレート、ペンタエリトリトールジメタアクリレート、ペンタエリトリトールトリメタクリレート、ジペンタエリトリトールジメタクリレート、ジペンタエリトリトールテトラメタクリレート、トリペンタエリトリトールオクタメタクリレート、ペンタエリトリトールジイタコネート、ジペンタエリトリトールトリスイタコネート、ジペンタエリトリトールペンタイタコネート、ジペンタエリトリトールヘキサイタコネート、エチレングリコールジアクリレート、１，３−ブタンジオールジアクリレート、１，３−ブタンジオールジメタクリレート、１，４−ブタンジオールジイタコネート、ソルビトールトリアクリレート、ソルビトールテトラアクリレート、ペンタエリトリトール−変性トリアクリレート、ソルビトールテトラメタクリレート、ソルビトールペンタアクリレート、ソルビトールヘキサアクリレート、オリゴエステルアクリレートおよびメタクリレート、グリセロールジアクリレートおよびトリアクリレート、１，４−シクロヘキサンジアクリレート、分子量２００ないし１５００をもつポリエチレングリコールのビスアクリレートおよびビスメタクリレート、あるいはそれらの混合物である。
【００７６】
成分（ａ）としてまた適したものは、好ましくは２ないし６個の、特に２ないし４個のアミノ基を有する芳香族、脂環式および脂肪族ポリアミンとの、同じかまたは異なる、不飽和カルボン酸のアミドである。このようなポリアミンの例はエチレンジアミン、１，２−もしくは１，３−プロピレンジアミン、１，２−、１，３−または１，４−ブチレンジアミン、１，５−ペンチレンジアミン、１，６−ヘキシレンジアミン、オクチレンジアミン、ドデシレンジアミン、１，４−ジアミノシクロヘキサン、イソホロンジアミン、フェニレンジアミン、ジフェニレンジアミン、ジ−β−アミノエチルエーテル、ジエチレントリアミン、トリエチレンテトラアミン、ジ（β−アミノエトキシ−）またはジ（β−アミノプロポキシ）エタンである。他の適したポリアミンは好ましくは側鎖に他のアミノ基をもつポリマーおよびコポリマー、およびアミノ末端基をもつオリゴアミドである。このような不飽和アミドの例はメチレンビスアクリルアミド、１，６−ヘキサメチレンビスアクリルアミド、ジエチレントリアミントリスメタクリルアミド、ビス（メタクリルアミドプロポキシル）エタン、β−メタクリルアミドエチルメタクリレートおよびＮ［（β−ヒドロキシエトキシ）エチル］アクリルアミドである。
【００７７】
適した不飽和ポリエステルおよびポリアミドは例えばマレイン酸からおよびジオールもしくはジアミンから誘導される。マレイン酸のあるものは他のジカルボン酸によって置換されていてよい。それらはエチレン性不飽和コモノマー、例えばスチレンと一緒に使用してよい。ポリエステルおよびポリアミドはジカルボン酸からおよびエチレン性不飽和ジオールまたはジアミンから、特に比較的長鎖の、例えば６ないし２０個の炭素原子のものから誘導されてもよい。ポリウレタンの例は飽和もしくは不飽和ジイソシアネートの化合物および不飽和またはそれぞれ飽和されたジオールを含むものである。
【００７８】
ポリブタジエンおよびポリイソプレンおよびそれらのコポリマーは公知である。適したコモノマーはオレフィン例えばエチレン、プロピレン、ブテンおよびヘキセン、（メタ）アクリレート、アクリロニトリル、スチレンまたは塩化ビニルである。側鎖に（メタ）アクリレート基をもつポリマーも同様に公知である。それらは、例えばノボラックをベースとするエポキシ樹脂と（メタ）アクリル酸との反応生成物であるか、もしくは（メタ）アクリル酸によりエステル化された、ビニルアルコールまたはそのヒドロキシアルキル誘導体のホモポリマーもしくはコポリマーであるか、もしくはヒドロキシアルキル（メタ）アクリレートによりエステル化された（メタ）アクリレートのホモポリマー及びコポリマーであってよい。
【００７９】
光重合性化合物は単独でまたは何れかの所望の混合物で使用できる。ポリオール（メタ）アクリレートの混合物を使用することは好ましい。
【００８０】
成分（ｂ）として適している化合物は酸であるかもしくは酸基を有するものであるかあるいは、配位子もしくは対イオンとして結合されており、配合物において究極の性質にとって重要な特定の働きをするものである。
これらは全ての有機および無機ブロンステッド酸、例えばカルボン酸、硫酸、スルホン酸、亜燐酸、燐酸、ポリ燐酸およびメタ燐酸、亜硝酸および硝酸、酢酸、蓚酸、アミノ酸等、およびまた前記酸性の特徴を有する前記酸の誘導体である。  酸基を含有している化合物は上記のブロンステッド酸の誘導体が結合している有機もしくは無機分子である。
これらはモノマー、例えばアクリル酸およびメタクリル酸、マレイン酸およびフマル酸；フタール酸およびそれらの無水物、およびまた不飽和脂肪酸例えばリノレン酸もしくはオレイン酸である。また関連するものは、不飽和もしくは飽和のいずれかであり、また重合反応に関与し得るものであるかまたはフィルム形成バインダーとして使用される酸基を含有するオリゴマーおよびポリマーである。これらのポリマーおよびオリゴマーはモノ置換され得るか（しばしば酸含有重合停止剤を使用した重合停止により得られる）、または多置換され得る（酸変性モノマーと未変性モノマーの共重合により得られる）。酸基をオリゴマーもしくはポリマーに導入するその他可能な方法は、酸官能性試薬を用いたポリマー類似の反応ある。
酸変性オリゴマーおよびポリマーは、特にカルボン酸およびスルホン酸変性ポリエステル、ポリアクリレート、ポリアミド、ポリウレタン、ポリオール、ポリエーテル、ポリエポキシド、アルキド樹脂、ポリブタジエン、ポリイソプレン、ポリスチレン、ポリイミド、セルロース、セルロースエステル、塩素化ポリエステル、ポリビニルブチラール、ポリアリルエーテル、ポリビニルエーテル、ポリカルボネート、ポリアクリロニトリル、ポリイソシアネート、メラミン樹脂、および前記のポリマーを反復単位とするコポリマーである。
【００８１】
成分（ｂ）として適している他の酸基含有化合物は染料、例えばメチルレッド塩酸塩、エチルオレンジ、メチルオレンジ、アシドイエロー（acid yellow)、レゾール酸、フェノール酸、フルオレセン、ローズベンガル、チモールフタレインモノ燐酸、オーラミンＯ、クレジルバイオレット、ローダミンＢ(rhodamine B) 、ブリリアントグリーンもしくはブリリアントブルーである。成分（ｂ）は同様に、顔料、充填剤もしくは他の無機助剤（例えば、フィルトレーション酸（filtration acid ）、消泡剤、艶消剤、湿潤剤、耐引掻性もしくは摩擦特性を向上させるための助剤、沈殿防止剤、乳化剤、殺真菌剤および殺微生物剤）を含有している。酸基を含有する顔料の例は、硫化および燐酸化フタロシアニン、ジケトピロロピロール、例えばイルガジン(Irgazin) DPP Red BL、 インダントロン例えばイルガジンブルー(Irgazin Blue) A3RN およびキナクリドン、例えばチンクアジアレッド(Chinquasia Red) Y859 である。充填剤および抗酸化剤の例には酸性シリカゲル、ＢａＳＯ4 、ＣａＳＯ4 、漂白土（例えば、プロリット(Prolit)、トンジルオプチナム（Tonsil Optinum) 、多孔質珪藻土、珪酸、カオリン、シリカ、ベントナイト、アルミニウムトリホスフェート等が包含される。酸基を含有する耐蝕性剤はまた成分（ｂ）として適しており、燐酸塩および硫酸塩が例として挙げられる。カルボン酸をベースとした有機耐蝕性剤、例えばIrgacor 252 もまた使用される。成分（ｂ）の定義に適う他の置換基は、流動学的性質の形態を取り得るものであり、増粘剤および流れ調整剤が包含される。多くの場合、酸性有機ポリマーは上記のようにして使用されるが、しかし枝分かれしたおよび架橋したポリマーはまた増粘剤として使用される。一方、球形のポリマー例えばマイクロゲルは流動性増加剤として配合物中に加えられる。変性された充填剤もしくは染料（例えばエーロゲルおよび珪酸が包含される）は同様にしてこの目的に使用される。
【００８２】
バインダーもまたこれらの新規な組成物に添加でき、そして、このことは光重合性化合物が液体または粘稠性物質である場合に特に都合がよい。バインダーの量は、例えば全ての総固形分量に関して５ないし９５％、好ましくは１０ないし９０％および特に４０ないし９０％であってよい。バインダーの選択は適用の分野およびこの分野のために要求される特性、例えば水性および有機溶媒系での現像に対する能力、支持体への接着および酸素への感受性によってなされる。
【００８３】
適したバインダーの例は約５０００ないし２００００００、好ましくは１００００ないし１００００００の分子量をもつポリマーである。具体例は次のものである：アクリレートおよびメタクリレートのホモポリマーおよびコポリマー、例えばメチルメタクリレート／エチルアクリレート／メタクリル酸、ポリ（アルキルメタクリレート）、ポリ（アルキルアクリレート）のコポリマー；セルロースエステルおよびセルロースエーテル例えばセルロースアセテート、セルロースアセトブチレート、メチルセルロース、エチルセルロース；ポリビニルブチラール、ポリビニルホルマール、環化ゴム、ポリエーテル例えば、ポリエチレンオキシド、ポリプロピレンオキシドおよびポリテトラヒドロフラン；ポリスチレン、ポリカーボネート、ポリウレタン、塩素化ポリオレフィン、ポリ塩化ビニル、塩化ビニル／ビニリデンコポリマー、塩化ビニリデンとアクリロニトリル、メチルメタクリレートおよび酢酸ビニルとのコポリマー、ポリビニル酢酸、コポリ（エチレン／酢酸ビニル）、ポリカプロラクタムおよびポリ（ヘキサメチレンアジパミド）のようなポリマー、およびポリエステル例えば、ポリ（エチレングリコールテフタレート）およびポリ（ヘキサメチレングリコールスクシネート）。
【００８４】
不飽和化合物はまた、光重合性でない、塗膜形成成分との混合物としてもまた使用できる。これらは例えば、物理的に乾燥するポリマーまたは有機溶媒、例えばニトロセルロースまたはセルロースアセトブチレート中のそれらの溶液であってもよい。しかし、それらはまた、化学的および／または熱的に硬化しうる（熱硬化性）樹脂であってもよく、具体例はポリイソシアネート、ポリエポキシドおよびメラミン樹脂である。同時に熱硬化性樹脂は第一段階で光重合され、第二段階で熱後処理によって架橋されるハイブリッド系として公知の系での使用のため重要である。
【００８５】
好ましいものは補助開始剤（ｄ）が染料もしくは紫外線吸収剤である組成物である。特に好ましい組成物は染料としてのシアニン、メロシアニン、アントラキノン、アゾ、ジアゾ、アシジン、クマリン酸、フェナジン、フェノキサジン、フェノチアジン、ローダミン、キサントン、トリフェニルメタンもしくはキサンテン誘導体を含有する組成物である。
特に好ましいものは、ｎは１ないし４を表し、ＹはＣ（ＣＨ3 ）2 もしくはＳを表し、およびＲは炭素原子数１ないし１０のアルキル基を表す式Ｉのシアニンである。
特に好ましい組成物は染料がクレジルバイオレット、パテントブルー、ブリリアントブルー、サフラニンＯ、フルオレセイン、ローダミンＢ、ピロニンＧ４、アズールＡ、リザミングリーン、エチルオレンジもしくはメチレンブルーである。
【００８６】
他の好ましい組成物は、紫外線吸収剤がチオキサントン誘導体、クマリン酸、ベンゾフェノン、ベンゾフェノン誘導体もしくはヘキサアリールビスイミダゾール誘導体である。
【００８７】
光開始剤（ｃ）に加えて、光重合性混合物は種々の添加剤を含んでいてよい。これらの具体例は、早期重合を防止を意図する熱抑制剤（thermal inhibitor)、例えばヒドロキノン、ヒドロキノン誘導体、ｐ−メトキシフェノール、β−ナフトールまたは立体障害性フェノール、例えば２，６−ジ−第三ブチル−ｐ−クレゾールである。暗所での貯蔵の安定性を増加させるため、例えば、銅化合物例えば、銅ナフタレート、ステアレートもしくはオクトエート、リン化合物例えば、トリフェニルホスフィン、トリブチルホスフィン、トリエチルホスフィン、トリフェニルホスフィットまたはトリベンジルホスフィット、第四級アンモニウム化合物例えば塩化テトラメチルアンモニウムもしくは塩化トリメチルベンジルアンモニウム、またはヒドロキシルアミン誘導体例えば、Ｎ−ジエチルヒドロキシルアミンである。重合中に大気酸素を除くためにポリマー中に充分に溶解せず、重合の開始において表面に移動し、空気の進入を防ぐ透明な表層を形成するパラフィンまたは同等のワックス様物質を加えることもできる。少量で添加できる光安定剤は紫外線吸収剤、例えばヒドロキシフェニルベンゾトリアゾール、ヒドロキシフェニルベンゾフェノン、オキザルアミドまたはヒドロキシフェニル−ｓ−トリアジンタイプのものである。これらの化合物は個別にまたは立体障害性アミン（ＨＡＬＳ）を含むまたは含まない混合物で使用できる。
【００８８】
このような紫外線吸収剤および光安定剤の例は次のものである：
１．  ２−( ２′−ヒドロキシフェニル) ベンゾトリアゾール、例えば、
２−（２’−ヒドロキシ−５’−メチルフェニル）ベンゾトリアゾール、
２−（３’，５’−ジ−第三ブチル−２’−ヒドロキシフェニル）ベンゾトリアゾール、
２−（５’−第三ブチル−２’−ヒドロキシフェニル）ベンゾトリアゾール、
２−（２’−ヒドロキシ−５’−（１，１，３，３−テトラメチルブチル) フェニル）ベンゾトリアゾール、
２−（３’，５’−ジ−第三ブチル−２’−ヒドロキシフェニル）−５−クロロベンゾトリアゾール、
２−（３’−第三ブチル−２’−ヒドロキシ−５’−メチルフェニル）−５−クロロベンゾトリアゾール、
２−（３’−第二ブチル−５’−第三ブチル−２’−ヒドロキシフェニル）ベンゾトリアゾール、
２−（２’−ヒドロキシ−４’−オクトキシフェニル）ベンゾトリアゾール、
２−（３’，５’−ジ−第三アミル−２’−ヒドロキシフェニル）ベンゾトリアゾール、
２−（３’，５’−ビス（α，α−ジメチルベンジル）−２’−ヒドロキシフェニル）ベンゾトリアゾール；
２−（３’−第三ブチル−２’−ヒドロキシ−５’−（２’−オクチルオキシカルボニルエチル）フェニル）−５−クロロベンゾトリアゾール、
２−（３’−第三ブチル−５’−［２−（２−エチルヘキシルオキシ）カルボニルエチル］−２’−ヒドロキシフェニル）−５−クロロベンゾトリアゾール、
２−（３’−第三ブチル−２’−ヒドロキシ−５’−（２−メトキシカルボニルエチル）フェニル）−５−クロロベンゾトリアゾール、
２−（３’−第三ブチル−２’−ヒドロキシ−５’−（２−メトキシカルボニルエチル）フェニル）ベンゾトリアゾール、
２−（３’−第三ブチル−２’−ヒドロキシ−５’−（２−オクトキシカルボニルエチル）フェニル）ベンゾトリアゾール、
２−（３’−第三ブチル−５’−［２−（２−エチルヘキシルオキシ）カルボニルエチル］−２’−ヒドロキシフェニル）ベンゾトリアゾール、
２−（３−ドデシル−２’−ヒドロキシ−５’−メチルフェニル）ベンゾトリアゾール、および
２−（３’−第三ブチル−２’−ヒドロキシ−５’−（２−イソオクチルオキシカルボニルエチル）フェニルベンゾトリアゾールの混合物、
２，２’−メチレン−ビス［４−（１，１，３，３−テトラメチルブチル）−６−ベンゾトリアゾール−２−イルフェノール］；２−［３’−第三ブチル−５’−（２−メトキシカルボニルエチル）−２’−ヒドロキシフェニル］ベンゾトリアゾールとポリエチレングリコール３００とのエステル交換生成物；［Ｒ−ＣＨ2 ＣＨ2 −ＣＯＯ（ＣＨ2 ）3 −］2 −（式中，Ｒ＝３’−第三ブチル−４’−ヒドロキシ−５’−２Ｈ−べンゾトリアゾール−２−イル−フェニルである。）。
【００８９】
２．  ２−ヒドロキシ−ベンゾフェノン、例えば
４−ヒドロキシ−、４−メトキシ−、４−オクトキシ−、４−デシルオキシ−、４−ドデシルオキシ−、４−ベンジルオキシ−、４，２′，４′−トリヒドロキシ−または２′−ヒドロキシ−４，４′−ジメトキシ誘導体。
【００９０】
３．  置換されたおよび非置換安息香酸のエステル、例えば
４−第三ブチルフェニルサリチレート、
フェニルサリチレート、
オクチルフェニルサリチレート、
ジベンゾイルレゾルシノール、
ビス（４−第三ブチルベンゾイル）レゾルシノール、
ベンゾイルレゾルシノール、
２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ第三ブチルフェニル３，５−ジ−第三ブチル−４−ヒドロキシベンゾエート。
【００９１】
４．  アクリレート、例えば
イソオクチルα−シアノ−β, β−ジフェニル−アクリレート、
エチルα−シアノ−β, β−ジフェニル−アクリレート、
メチルα−カルボメトキシ−シンナメート、
ブチルα−シアノ−β−メチル−ｐ−メトキシ−シンナメート、
メチルα−シアノ−β−メチル−ｐ−メトキシ−シンナメート、
メチルα−カルボメトキシ−ｐ−メトキシシンナメート、および
Ｎ−（β−カルボメトキシ−β−シアノビニル) −２−メチルインドリン。
【００９２】
５．  立体障害性アミン、例えば
ビス（２，２，６，６−テトラメチルピペリジル）セバケート、
ビス（２，２，６，６−テトラメチル−ピペリジル）サクシネート、
ビス（１，２，２，６，６−ペンタメチルピペリジル）セバケート、
ビス（１，２，２，６，６−ペンタメチルピペリジル）ｎ−ブチル−３，５−ジ−第三ブチル−４−ヒドロキシベンジルマロネート、
１−ヒドロキシエチル−２，２，６，６−テトラメチル−４−ヒドロキシピペリジンとコハク酸との縮合生成物、
Ｎ，Ｎ′−ビス（２，２，６，６−テトラメチルピペリジル）ヘキサメチレンジアミンと４−第三オクチルアミノ−２，６−ジクロロ−１，３，５−トリアジンとの縮合生成物、
トリス（２，２，６，６−テトラメチル−４−ピペリジル）ニトリロトリアセテート、
テトラキス（２，２，６，６−テトラメチル−４−ピペリジル）−１，２，３，４−ブタンテトラカルボキシレート、
１，１′−（１，２−エタンジイル）−ビス（３，３，５，５−テトラメチルピペラジノン），
４−ベンゾイル−２，２，６，６−テトラメチルピペリジン、
４−ステアリルオキシ−２，２，６，６−テトラメチルピペリジン、
ビス（１，２，２，６，６−ペンタメチルピペリジル）−２−ｎ−ブチル−２−（２−ヒドロキシ−３，５−ジ−第三ブチル−ベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）サクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンとの縮合生成物、２−クロロ−４，６−ジ（４−ｎ−ブチルアミノ−２，２，６，６−テトラメチルピペリジル）−１，３，５−トリアジンと１，２−ビス（３−アミノプロピルアミノ）エタンの縮合生成物、２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）−ピロリジン−２，５−ジオン。
【００９３】
６． シュウ酸ジアミド、例えば
４，４′−ジ−オクチルオキシオキサニリド、
２，２′−ジ−オクチルオキシオキサニリド、
２，２′−ジ−オクチルオキシ−５，５′−ジ−第三ブチルオキサニリド、
２，２′−ジ−ドデシルオキシ−５，５′−ジ−第三ブチルオキサニリド、
２−エトキシ−２′−エチルオキサニリド、
Ｎ，Ｎ′−ビス（３−ジメチルアミノプロピル）オキサミド、
２−エトキシ−５−第三ブチル−２′−エチルオキサニリドおよび該化合物と２−エトキシ−２′−エチル−５，４′−ジ−第三ブチル−オキサニリドとの混合物，
ｏ−およびｐ−メトキシ−二置換オキサニリドの混合物およびｏ−およびｐ−エトキシ−二置換オキサニリドの混合物。
【００９４】
７． ２−（２−ヒドロキシフェニル）−１，３，５−トリアジン、例えば
２，４，６−トリス（２−ヒドロキシ−４−オクチルオキシフェニル) −１，３，５−トリアジン、
２−（２−ヒドロキシ−４−オクチルオキシフェニル）−４，６−ビス（２，４−ジメチルフェニル）−１，３，５−トリアジン、
２−（２，４−ジヒドロキシフェニル）−４，６−ビス（２，４−ジメチルフェニル）−１，３，５−トリアジン、
２，４−ビス（２−ヒドロキシ−４−プロピルオキシフェニル）−６−（２，４−ジメチルフェニル）−１，３，５−トリアジン、
２−（２−ヒドロキシ−４−オクチルオキシフェニル) −４，６−ビス（４−メチルフェニル）−１，３，５−トリアジン、
２−（２−ヒドロキシ−４−ドデシルオキシフェニル) −４，６−ビス（２，４−ジメチルフェニル）−１，３，５−トリアジン、
２−［２−ヒドロキシ−４−（２−ヒドロキシ−３−ブチルオキシ−プロポキシ）フェニル］−４，６−ビス（２，４−ジメチルフェニル）−１，３，５−トリアジン、
２−［２−ヒドロキシ−４−（２−ヒドロキシ−３−オクチルオキシ−プロピルオキシ）フェニル］−４，６−ビス（２，４−ジメチルフェニル）−１，３，５−トリアジン、
２−［４−（ドデシル／トリデシル−オキシ−（２−ヒドロキシプロピル）オキシ−２−ヒドロキシ−フェニル］−４，６−ビス（２，４−ジメチルフェニル）−１，３，５−トリアジン、
【００９５】
８．  ホスフィットおよびホスホナイト、例えばトリフェニルホスフィット、ジフェニルアルキルホスフィット、フェニルジアルキルホスフィット、トリス（ノニルフェニル）ホスフィット、トリラウリルホスフィット、
トリオクタデシルホスフィット、
ジステアリルペンタエリトリトールジホスフィット、
トリス（２，４−ジ−第三ブチルフェニル）ホスフィット、
ジイソデシルペンタエリトリトールジホスフィット、
ビス（２，４−ジ−第三ブチルフェニル）−ペンタエリトリトールジホスフィット、
ビス（２，６−ジ−第三ブチル−４−メチルフェニル）−ペンタエリトリトールジホスフィット、
ビス−イソデシルオキシ−ペンタエリトリトールジホスフィット、
ビス（２，４−ジ−第三ブチル−６−メチルフェニル）−ペンタエリトリトールジホスフィット
ビス（２，４，６−トリ−第三ブチル−ブチルフェニル）−ペンタエリトリトールジホスフィット、
トリステアリルソルビトールトリホスフィット、
テトラキス（２，４−ジ−第三ブチルフェニル）４，４′−ビフェニレンジホスホナイト、
６−イソオクチルオキシ−２，４，８，１０−テトラ−第三ブチル−１２Ｈ−ジベンズ［ｄ，ｇ］−１，３，２−ジオキサホスホシン、
６−フルオロ−２，４，８，１０−テトラ−第三ブチル−１２−メチル−ジベンズ［ｄ，ｇ］−１，３，２−ジオキサホスホシン、
ビス（２，４−ジ−第三ブチル−６−メチルフェニル）メチルホスフィット、および
ビス（２，４−ジ−第三ブチル−６−メチルフェニル）エチルホスフィット。
【００９６】
光重合を促進するために、アミン、例えばトリエタノールアミン、Ｎ−メチルジエタノールアミン、ｐ−ジメチルアミノベンゾエートまたはミヒラーズケトンを加えることが可能である。アミンの作用はベンゾフェノンタイプの芳香族ケトンの添加により強化できる。酸素掃去剤として使用できるアミンの例は欧州特許第３３９８４１号公開公報に記載される置換Ｎ，Ｎ−ジアルキルアニリンである。他の促進剤、補助開始剤および自動酸化剤は、例えば、欧州特許第４３８１２３号公開公報、独国特許第２１８０３５８号公開公報および特開平６−２６８３０９号に記載されるような、チオール、チオエーテル、ジスルフィド、ホスホニウム塩、ホスフィンオキシドまたはホスフィンである。
光重合はまた、スペクトル感受性をシフトしまたは拡張する他の増感剤を加えることによっても促進される。それらは特に芳香族カルボニル化合物、例えばベンゾフェノン、チオキサントン、アントラキノンおよび３−アシルクマリン誘導体であり、およびまた３−（アロイルメチレン）チアゾリンでもあるが、エオシン、ローダミンおよびエリスロシン染料でもある。
【００９７】
硬化工程は特に（例えば二酸化チタンにより）着色された組成物により、および、また加熱条件下でフリーラジカルを形成する成分、例えば２，２’−アゾビス（４−メトキシ−２，４−ジメチルバレロニトリルのようなアゾ化合物、トリアゼン、ジアゾスルフィド、ペンタザジエン、あるいはパーオキシ化合物、例えば、ヒドロパーオキシドまたはパーオキシカーボネート、例えば欧州特許第２４５６３９号に記載されるような第三ブチルヒドロパーオキシドを加えることにより補助できる。
【００９８】
他の慣用の添加剤は意図する用途によるが、蛍光増白剤、充填剤、顔料、染料、湿潤剤もしくは均展剤である。
厚いおよび着色した塗膜の硬化のためには、米国特許第５，０１３，７６８号公開公報に記載されているようにガラス微小球または粉末化したガラス繊維の添加が適当である。
【００９９】
本発明は、成分（ａ）として水中に乳化または溶解されるエチレン性不飽和光重合性化合物の少なくとも１つを含む組成物を提供することである。
【０１００】
これらの輻射線硬化性水性プレポリマー分散剤の多くの変種は市販で入手できる。プレポリマー分散物は水の分散物およびその中で分散される少なくとも１つのプレポリマーであるとして理解される。これらの系の水の濃度は例えば５ないし８０重量％、特には３０ないし６０重量％である。輻射線硬化性プレポリマーまたはプレポリマー混合物の濃度は例えば９５ないし２０重量％、特に７０ないし４０重量％である。これらの組成物では水およびプレポリマーに対するパーセントの総計は意図される使用により変化する量で添加される補助剤および添加剤とともにそれぞれの場合１００である。
【０１０１】
水に分散されそしてしばしば溶解される輻射線硬化性塗膜形成プレポリマーはそれ自体公知の、一もしくは多官能価のエチレン性不飽和プレポリマーの水性プレポリマー分散物であって、フリーラジカルにより反応開始され得、そして例えばプレポリマー１００ｇ当り重合可能な二重結合を０．０１ないし１．０ｍｏｌの含量および、例えば少なくとも４００、特に５００ないし１００００の平均分子量を有するものである。より高分子量をもつプレポリマーは、しかし意図される用途によって考慮に入れられる。欧州特許第１２３３９号公開公報に記載されるように、例えば重合性Ｃ−Ｃ二重結合を含むおよび１０未満の酸価を有するポリエステル、重合性Ｃ−Ｃ二重結合を含むポリエーテル、１分子当たり少なくとも２つのエポキシド基を含むポリエポキシドと少なくとも１つのα，β−エチレン性不飽和カルボン酸との反応生成物、ポリウレタン、（メタ）アクリレート、ならびに、α，β−エチレン性不飽和アクリル基を含むものが使用される。これらのプレポリマーの混合物は同様に使用できる。また適当なものは、欧州特許第３３８９６号公開公報に記載された平均分子量少なくとも６００、プレポリマー１００ｇにつきカルボキシル基含量０．２ないし１５％および重合性Ｃ−Ｃ二重結合０．０１ないし０．８ｍｏｌ含量の重合性プレポリマーのチオエーテルの付加物である重合性プレポリマーである。他の適当な、特定のアルキルメタクリレートポリマーをベースとする水性分散物は欧州特許第４１１２５号公開公報に記載されおよび適当なウレタンアクリレートの水−分散性輻射線硬化性プレポリマーは独国特許第２９３６０３９号公開公報に見いだし得る。
輻射線−硬化性水性プレポリマー分散物に含まれ得る他の添加剤は分散助剤、乳化剤、抗酸化剤、光安定剤、染料、顔料、充填剤例えば、タルク、ジプサム、珪酸、ルチル、カーボンブラック、酸化亜鉛、酸化鉄、反応促進剤、均展剤、潤滑剤、湿潤剤、増粘剤、艶消剤、消泡剤および塗料技術において慣用される他の補助剤である。適当な分散助剤は高分子量でありおよび極性基を含む水溶性有機化合物であり、例えばポリビニルアルコール、ポリビニルピロリドンまたはセルロースエーテルである。使用できる乳化剤は非イオン性乳化剤および所望ならば同様にイオン系乳化剤である。
【０１０２】
光重合性組成物中の光開始剤の量は都合よくは、組成物に基づいて０．０１５ないし１５重量％、好ましくは０．１ないし５重量％である。
【０１０３】
ある場合には、新規な光開始剤の２もしくはそれ以上の混合物を使用することは有利であろう。もちろん、公知の光開始剤例えば、ベンゾフェノン、アセトフェノン誘導体例えば、α−ヒドロキシ−もしくはα−アミノアセトフェノン、４−アロイル−１，３−ジオキソラン、ベンゾインアルキルエーテルおよびベンジルケタール、モノアシルホスフィンオキシド、ビスアシルホスフィンオキシドまたはチタノセン、フルオレセン、アントラキノン、チオキサントンまたはキサントン、との混合物を使用することも可能である。特に適当な光開始剤は：１−（４−ドデシルベンゾイル）−１−ヒドロキシ−１−メチルエタン、１−（４−イソプロピルベンゾイル）−１−ヒドロキシ−１−メチルエタン、１−ベンゾイル−１−ヒドロキシ−１−メチルエタン、１−［４−（２−ヒドロキシエトキシ）−ベンゾイル］−１−ヒドロキシ−１−メチルエタン、１−［４−（アクリロイルオキシエトキシ）−ベンゾイル］−１−ヒドロキシ−１−メチルエタン、ジフェニルケトン、フェニル−１−ヒドロキシ−シクロヘキシルケトン、（４−モルホリノベンゾイル）−１−ベンジル−１−ジメチルアミノプロパン、１−（３，４−ジメトキシフェニル）−２−ベンジル−２−ジメチルアミノ−ブタン−１−オン、（４−メチルチロベンゾイル）−１−メチル−１−モルホリノ−エタン、ベンジルジメチルケタール、ビス（シクロペンタジエニル）−ビス（２，６−ジフルオロ−３−ピリル−フェニル）チタン、シクロペンタジエニル−アレーン−鉄（II）錯塩、例えば、（η6 −イソプロピルベンゼン）−（η5 −シクロペンタジエニル）−鉄（II）ヘキサフルオロホスフェート、
トリメチルベンゾイルジフェニルホスフィンオキシド、ビス（２，６−ジメトキシ−ベンゾイル）−（２，４，４−トリメチル−ペンチル）−ホスフィンオキシド、ビス（２，４，６−トリメチルベンゾイル）−２，４−ジペンチルオキシフェニル−ホスフィンオキシドまたはビス（２，４，６−トリメチルベンゾイル）フェニル−ホスフィンオキシドである。他の適当な追加の光開始剤は米国特許第４９５０５８１号、第２０欄、第３５行ないし第２１欄、第３５行に見出される。また適したものはトリアジン化合物、例えばＥＰ−Ａ−１３７４５２、ＤＥ−Ａ−２７１８２５４およびＤＥ−Ａ−２２４３６２１に記載されたトリアジンである。他の適したトリアジンは米国特許第４９５０５８１号、第１４欄第６０行目ないし第１８欄第４４行目において見いだされる。トリハロメチルトリアジンの中で特に興味のあるものは、例えば２，４−ビス（トリクロロメチル）−６−（４−スチリルフェニル）−ｓ−トリアジンである。この新規な光開始剤（ｃ）がハイブリッド系で使用される場合に、新規なフリーラジカル硬化剤に加えてカチオン系光開始剤、例えばパーオキサイド化合物例えば、ベンゾイルパーオキサイド（他の適当なパーオキサイドは米国特許第４９５０５８１号、第１９欄、第１７−２５行に記載されている）、例えば米国特許第４９５０５８１号、第１８欄、第６０行ないし第１９欄第１０行に記載されている芳香族スルホニウムもしくはヨードニウム塩、またはシクロペンタジエニル−アレーン−鉄（II）錯塩、例えば、（η6 −イソプロピルベンゼン）−（η5 −シクロペンタジエニル）−鉄（II）ヘキサフルオロホスフェートが使用される。
【０１０４】
従って本発明はさらに、光開始剤（ｃ）に加えて少なくとも１種の他の光開始剤（ｃ’’）および／または別の添加剤を含む組成物を提供する。
【０１０５】
光開始剤（ｃ’）として、チタノセン、フルオレセン、ベンゾフェノン、ベンゾインアルキルエーテル、ベンジルケタール、４−アロイル−１，３−ジオキソラン、ジアルコキシアセトフェノン、α−ヒドロキシ−またはα−アミノアセトフェノン、α−ヒドロキシシクロアルキルフェニルケトン、キサントン、チオキサントン、アントラキノンまたはモノ−もしくはビス−アシルホスフィンオキシドまたはそれらの混合物を追加の光開始剤として含む組成物は特に好ましいものである。
【０１０６】
光重合性組成物は例えば、印刷インキとして、透明仕上材として、例えば木材または金属用の白色仕上材（white finish) として、特に紙、木材、金属またはプラスチック用の塗料材料として；建築物および路面標識のマーキングのための、写真による複写技術のための、ホログラフィー記録材料のための、画像記録技術のためのまたは有機溶媒または水性アルカリにより現像できる印刷版を製造するための、スクリーン印刷用のマスクを製造するための、日光−硬化性（daylight curable) 塗料として、歯科充填材組成物として、接着剤として、感圧接着剤として、積層樹脂として、エッチレジストまたは永久レジストとして、および電子回路用のソルダーマスクとして、複合材料（例えば、所望によりガラス繊維および他の補助剤を含むこともできるスチレン性ポリエステル）および他の肉圧な組成物を製造するため、塊状硬化(mass curing) （透明成形品の紫外線硬化）によりまたは、米国特許第４５７５３３０号に記載されるような、ステレオリソグラフィー技術による三次元製品を製造するために、電子部品を被覆または封止するために、あるいは光ファイバーのための被覆材(coatings)として、種々の目的に使用できる。
新規な化合物はさらに乳化重合のための開始剤として、液晶のモノマーおよびオリゴマーの規則状態を固定するための重合開始剤として、または有機材料に染料を固定するための開始剤としてさらに使用できる。
【０１０７】
塗料材料ではモノ不飽和モノマーを同様に含むことのできるポリ不飽和モノマーとのプレポリマーとの混合物をしばしば使用する。ここでそれは最初に塗膜の特性を規定するプレポリマーでありそれを変化させることにより当業者は硬化した塗膜の特性に影響させることができる。ポリ不飽和モノマーは塗膜を不溶にする架橋剤として作用する。モノ不飽和モノマーは溶媒の必要なく粘度を減少するのに使用される反応性希釈剤として作用する。
【０１０８】
不飽和ポリエステル樹脂はモノ不飽和モノマー、好ましくはスチレンとともに通常二成分系で使用される。フォトレジストに対しては、特定の１成分系がしばしば使用され、例えば独国特許第２３０８８３０号公開公報に記載されるようにポリマレイミド、ポリカルコンまたはポリイミドがある。
【０１０９】
新規な化合物およびそれらの混合物はそのためまたフリーラジカル光開始剤または輻射線−硬化性粉体塗料のための光開始システムとしても使用できる。粉体塗料は固体樹脂および反応性二重結合を含むモノマーに基づくものであり、例えばマレエート、ビニルエーテル、アクリレート、アクリルアミドおよびその混合物である。フリーラジカル性紫外線硬化性粉体塗料はソリッドアクリルアミド類（例えば、メチルメタクリルアミドグリコーレート）および、例えばＭ．ウイッティングおよびＴｈ．ゴーマン（M.Witting and Th. Gohmann)による論文”Radiation Curing of Powder Coating", Confrence Proceedings Radtech Europe 1993に記載される配合物のような新規なフリーラジカル光開始剤である。粉末塗料は例えば独国特許第４２２８５１４号公開公報、欧州特許第６３６６６９号公開公報に記載されるようなバインダーをも含む。フリーラジカル性紫外線硬化性粉末塗料はまた不飽和ポリエステル樹脂を、ソリッドアクリレート、メタクリレートもしくはビニルエーテルと、および新規な光開始剤（または光開始剤混合物）と混合することによっても配合できる。係る粉体塗料もまた例えば、独国特許第４２２８５１４号公開公報および欧州特許第６３６６６９号公開公報に記載されたようにバインダーを含むこともできる。紫外線硬化性粉体塗料はさらに白色または有色顔料を含んでいてよい。例えば、良好な隠蔽力の硬化粉体を得るために好ましくはルチル型二酸化チタンは５０重量％以上の濃度で使用できる。方法は通常、支持体、例えば、金属または木材上への粉体の静電的もしくは摩擦静電的(tribostatic) 吹付、加熱による粉体の溶融、ならびに平滑な塗膜が形成された後の、例えば中圧水銀灯、ハロゲン化金属灯またはキセノン灯を使用する紫外線および／または可視光線を用いる塗膜の輻射線−硬化からなる。熱硬化性対応品に対する輻射線−硬化性粉体塗料の特別な利点は、粉体粒子を溶融後、滑らかな、高光沢性塗膜の形成を確実にするために流れ時間を遅らせ得ることである。熱硬化性系とは異なり、輻射線−硬化性粉体塗料はそれらの保存期間を短くする所望しない作用を伴うことなく、より低温で溶融するように配合することができる。この理由のため、それらはまた感熱性支持体、例えば、木材またはプラスチックスのための被覆材としても適当である。新規な光開始剤に加え、粉体塗料配合物はまた紫外線吸収剤を含んでいてもよい。適当な実例は上に挙げた１ないし８項にあるものである。
【０１１０】
新規な光硬化性組成物は例えば、木材、織物、紙、セラミックス、ガラス、プラスチックス例えば、特にはフィルムの形態におけるポリエステル、ポリエチレンテレフタレート、ポリオレフィンまたはセルロースアセテート、ならびにまた金属、例えばＡｌ、Ｃｕ、Ｎｉ、Ｆｅ、Ｚｎ、ＭｇまたはＣｏおよびＧａ、Ａｓ、ＳｉまたはＳｉＯ2 のような、保護層を適用しまたは、画像用露光の方法により、画像を生じさせることを意図する、あらゆる種類の支持体のための塗料として適当である。
【０１１１】
支持体の塗布は液体組成物、溶液または懸濁液を塗布することにより行うことができる。溶媒の選択および濃度は主に組成物の種類および塗布技術に依存する。溶媒は、不活性、即ち成分との化学反応を受けずおよび冷却後、乾燥の間に再度除去可能なものであるべきである。溶媒の例は、メチルエチルケトン、イソプチルメチルケトン、シクロペンタノン、シクロヘキサノン、Ｎ−メチルピロリドン、ジオキサン、テトラヒドロフラン、２−メトキシエタノール、２−エトキシエタノール、１−メトキシ−２−プロパノール、１，２−ジメトキシエタン、酢酸エチル、ｎ−ブチルアセテートおよびエチル３−エトキシプロピオネートである。
溶液は公知の塗布技術、例えばスピン塗布、浸漬被覆、ナイフ塗布、カーテン塗布、刷毛塗り、吹付特に静電吹付による吹付、ならびにリバースロール塗布によって、およびまた電気泳動塗装によって支持体に均質に塗布される。また感光性層を一時的に可撓性の支持体に塗布して次に積層によって層を転写することにより最終的な支持体、例えば銅張回路板に塗布することもできる。
【０１１２】
塗布される量（塗膜厚）および支持体の性質（層支持材）は所望の適用分野による。塗布厚の範囲は一般に約０．１μｍないし１００μｍ未満の値を含む。
【０１１３】
新規な輻射線感受性組成物は光に対して非常に高い感受性をもち、そして水性アルカリ媒体により膨潤することなく現像され得るネガ型レジストとしての適用が見いだされる。それらはエレクトロニクス（電気メッキレジスト、エッチングレジストもしくはソルダーレジスト）のためのフォトレジストとして、オフセット印刷版またはスクリーン印刷版のような印刷版の製造、蝕刻で使用するために、あるいは集積回路の製造のマイクロレジストとして適している。可能な層支持材、ならびに被覆支持体の加工条件は適当に変化できる。
【０１１４】
本発明の化合物はまた、単彩色または多彩色が可能である画像記録または画像複製（複写、電子複写）のための１またはそれより多い積層された材料の製造への適用が見いだされている。さらにまた、材料は着色防止システム（color proofing systems) に適当である。この技術においてはマイクロカプセルを含む配合物が適用でき、画像形成のために輻射線硬化は熱処理させることができる。この様なシステムおよび技術はそれらの適用は例えば米国特許第３３７６４５９号に開示される。
【０１１５】
写真による情報記録のために使用される支持体は、例えば、ポリエステルのフィルム、セルロースアセテートまたはポリマー塗被紙を含み；オフセット印刷型（offset printing formes) のための支持体は特に処理されたアルミニウムであり、プリント回路を製造するための支持体は銅張積層体であり、ならびに集積回路を製造するための支持体はシリコンウエハである。写真材料およびオフセット印刷型のための層厚は一般に約０．５μｍないし１０μｍであり、同時にプリント回路のためでは層圧は１μｍないし約１００μｍである。
【０１１６】
支持体の塗布に続いて、溶媒が一般には乾燥により除去され、支持体上にフォトレジストの塗膜が残る。
【０１１７】
用語「画像様（image-wise) 」露光は予め決められたパターン例えばスライドからなるフォトマスクを通す露光および例えばコンピューター制御下で、塗布された支持体の表面上を動きそしてこれにより画像を生成するレーザービームによる露光の両方、ならびにコンピューター制御された電子ビームによる照射を含む。
【０１１８】
材料の画像様照射に続いておよび現像の前に短時間に熱処理を行うことは有利であろう。この場合には露光した領域のみが熱硬化される。温度は一般に５０ないし１５０℃、好ましくは８０ないし１３０℃で使用され熱処理の時間は一般に０．２５ないし１０分である。
【０１１９】
光硬化性組成物はさらに例えば独国特許第４０１３３５８号公報に記載されたような印刷版またはフォトレジストを製造する方法に使用できる。この様な方法では同時にまたは続いて画像様に照射する前に、組成物はマスクなしで少なくとも４００ｎｍの波長である可視光線に短時間、露光される。
【０１２０】
露光の後、そして熱処理を行う場合には、感光性塗膜の露光されない領域はそれ自体公知の方法による現像によって除去される。
【０１２１】
既に言及したように、新規な組成物は水性アルカリで現像できる。特に適当な水性アルカリ現像．液は水酸化テトラアルキルアンモニウム水溶液、アルカリ金属シリケート、ホスフェート、水酸化物および炭酸塩の水溶液である。所望ならばこれらの溶液に湿潤剤および有機溶媒のごく少量をまた添加することも可能である。現像溶液に少量で加えることのできる代表的な有機溶媒の例はシクロヘキサノン、２−エトキシエタノール、トルエン、アセトンおよびこれらの溶媒の２またはそれ以上の混合物である。
【０１２２】
光硬化は印刷に非常に重要であり、なぜならばバインダーの乾燥時間がグラフィック製品の生成速度のための臨界因子でありそしてそれは約数秒でなければならない。紫外線硬化性のインクはスクリーン印刷に特に重要である。
【０１２３】
既に上述したように、新規な混合物はまた、印刷版を製造するのに非常に適当である。この適用は、例えば溶解性直鎖ポリアミド類またはスチレン／ブタジエンおよび／またはスチレン／イソプレンゴム、カルボキシル基を含むポリアクリレートまたはポリメチルメタクリレート、光重合性モノマー、例えばアクリルアミドおよび／またはメタクリルアミドを伴うポリビニルアルコールもしくはウレタンアクリレート、あるいはアクリレートおよび／またはメタクリレートとの混合物および光開始剤を使用する。これらのシステムのフィルムおよびプレート（湿式または乾式）は印刷される原型(printed original)のネガ（またはポジ）上に露光され、硬化されない部分は続いて適当な溶媒を使用して洗去される。
【０１２４】
光硬化が使用される他の分野は金属の塗装、例えば、金属板および管、缶または瓶の蓋の塗装の場合および例えばＰＶＣをベースとする床または壁仕上材のようなポリマー被覆材の光硬化である。
【０１２５】
塗被紙の光硬化の例は、ラベル、レコード入れおよびブックカバーの無色のワニス塗布である。
【０１２６】
また、複合材料組成物から作られる成形品の硬化のための新規な化合物の使用も重要である。この複合材料化合物は例えばガラス繊維織物または代わりに例えば植物繊維〔Kunststoffe 85(1995),366-370におけるＫ．−Ｐ．ミエック，Ｔ．ロイスマン（K.-P. Mieck, T.Reussmann) 参照〕のような、光硬化配合物で含浸された自立マトリックス材料（self-supporting matrix material)である。新規な化合物を使用して製造された場合、複合材料化合物からなる成形された部分は高いレベルの機械的安定度および機械抵抗が達成される。新規な化合物は例えば欧州特許第７０８６号公開公報に記載されるような成形、含浸および塗装組成物の光硬化剤として使用することもできる。このような組成物の例は硬化活性および黄変抵抗性に関する厳密な要求を受けるゲルコート樹脂、および例えば平面であるかまたは長さ方向もしくは幅方向の波形（Lengthwise or crosswise corrugation)をもつ光拡散パネル（light diffusing panels) のような繊維−強化成形品である。このような成形品を製造するための技術、例えばハンドレイアップ、スプレーレイアップ、遠心注型またはフィラメント巻きは、例えば、Ｐ．Ｈ．セルデン（P.H.Selden) により、”Glasfaserverstarkte Kunststoffe", 第610 頁,Springer Verlag, Berlin-Heidelberg-New York 1967 に記載されている。これらの技術により製造することのできる製品の例は、ボート、ガラス繊維強化プラスチックの両面塗布の繊維板またはチップボードパネル、パイプ、容器等々である。成形材料、含浸材料および塗料組成物の他の例は、ガラス繊維（ＧＲＰ）を含む成形品例えば、波形板およびラミネート紙のためのＵＰ樹脂ゲルコートである。ラミネート紙は尿素樹脂またはメラミン樹脂をベースとする。ラミネートの製造の前にゲルコートは支持材（例えばフィルム）上に製造される。新規な光硬化性組成物はまた注型用樹脂、または製品例えば、電子部品を埋封するためにも使用できる。硬化は慣用の紫外線硬化に使用できる中圧水銀灯を使用して行われる。しかし、より強度の少ないランプ、例えばＴＬ４０Ｗ／０３またはＴＬ４０Ｗ／０５のタイプが特に関係する。これらのランプの強度は直射日光の強度に相当する。硬化のために直射日光を使用することもできる。さらに有利には、複合材料は部分的に硬化されたプラクチック状態で光源から取り出し、そして続いて生じる完全硬化により成形できることである。
【０１２７】
本発明による組成物および化合物は導波管、光学用スイッチの製造のために使用でき、そこでの利点は照射されたおよび照射されない領域の間の屈折指数の異なる現像が得られることである。
【０１２８】
画像形成技術および情報用の光学製品のための光硬化性組成物の使用はまた重要である。このような適用においては、既に上述したとおり、支持材に塗布された層（湿潤または乾燥）はフォトマスクを通して紫外線または可視光線により照射され、そして層の露光されない領域は溶媒（現像液）による処理により除去される。金属への光硬化性層の塗布は電着によっても行われる。露光領域は架橋により重合されそしてそのため不溶となりそして支持材上に残る。適当な着色は可視画像を製造する。支持材が蒸着層の場合、金属は、露光および現像に続いて露光されない領域において腐蝕して取り去るかまたは電気めっきにより強化する。この様にして電子回路およびフォトレジストを製造することができる。
【０１２９】
新規な組成物の感光性は、一般に約２００ｎｍから紫外領域を経て赤外領域（約２００００μｍ、特に１２００μｍ）まで拡がっておりそのため全範囲は非常に広い範囲である。適当な輻射線が例えば日光または人工光源からの光である。結論として、膨大な非常に種々のタイプの光源が使用できる。点光源および配列（ランプカーペット）が適当である。具体例はカーボンアークランプ、キセノンアーク灯または金属ハライドでドープ塗布されていてもよい中圧、高圧および低圧の水銀蒸気ランプ（ハロゲン化金属灯）、マイクロウェーブ励起金属蒸気ランプ（microwave-stimulated metal vapour lamps)、エキシマーランプ(excimer lamps) 、超化学線蛍光灯(superactinic fluoresent tubes) 、蛍光灯、アルゴン白熱灯、電子閃光灯、写真投光灯、シンクロトロンまたはレーザープラズマによる電子ビームおよびＸ線である。ランプと照射される本発明による基材との距離は意図する用途およびランプのタイプおよび強度により変化でき、例えば２ｃｍないし１５０ｃｍである。特に好適な光源はレーザー光源、例えば２４８ｎｍにおける露光に対するクリプトン−Ｆレーザーのようなエキシマーレーザーである。可視領域および赤外領域におけるレーザーもまた使用できる。この場合、新規な材料の高い感受性は非常に有利である。この方法により、電子工業におけるプリント回路、リソグラフィーによりオフセット印刷版またはレリーフ印刷版ならびにまた写真画像記録材料を製造できる。
【０１３０】
従って、本発明はまた、少なくとも１種のエチレン性不飽和二重結合を含む非揮発性のモノマー性、オリゴマー性またはポリマー性化合物の光重合のための方法であって、上記化合物に、Ｇが染料の基（dye radical)である、請求項１に記載の式Ｉで表される化合物の少なくとも１つあるいは、電子受容体の組合せにおける請求項１に記載の式Ｉまたは式Ｉ’で表される化合物の少なくとも１つを加えてそして該混合物を赤外線領域から紫外線領域を経る２００ｎｍの波長までの光で照射することからなる方法をも提供する。
【０１３１】
本発明はさらに着色または非着色コーティング材料、印刷インキ、粉体塗料、印刷版、接着剤、歯科用コンポジット、導波管、光学用スイッチ、着色防止系、ガラス繊維ケーブル用被覆材、スクリーン印刷用ステンシル、レジスト材料、電子および電気部品を封入するための材料を製造するための、写真再現のための、複合材料製造のため、磁気記録材料製造のため、立体リソグラフィーによる三次元物体の製造のため、および特にホログラフィー記録のための画像記録材料としての上述した組成物の使用を提供する。
【０１３２】
本発明はさらに上記に記載されたように組成物で少なくとも一方の表面を塗布された塗装支持体、および塗布された支持体が画像様に露光され、そして次に露光されない部分が溶媒により除去されるレリーフ画像の写真による製造方法を記載する。ここにおける特別な利点は既に言及したレーザービーム露光である。
【０１３３】
新規な式Ｉおよび式Ｉ’で表される化合物は空気中で安定である白色粉体である。既に上記に述べたように、化合物中の少なくとも２つのアリール基は、少なくとも１つアリール環のｏ−位のにおいて置換されている。これらの化合物は驚いたことにフリーラジカル光開始剤として極めて良好な反応性を示す。
【０１３４】
【実施例】
実施例１：方法Ａ：トリオルガニルボランからの硼酸塩の製造方法
テトラメチルアンモニウムブチルトリス（２，６−ジフルオロフェニル）ボレート
ヘキサン中の１．０当量のブチルリチウム（０．０１２モル）を０℃においてテトラヒドロフラン（ＴＨＦ）２０ｍｌ中のトリス（２，６−ジフルオロフェニル）ボラン５．０ｇ（０．０１２モル）の溶液に、５℃を超えないような速度で加えた。反応混合物を放置して室温まで温めそして０．５時間攪拌した。続いて混合物を真空下において濃縮しそして油性残渣をメタノールと水の（４：１）混合液８０ｍｌに溶解させた。ろ過に続いて、ろ過物をテトラメチルアンモニウムクロリド３．９５ｇ（０．０３６モル）で処理すると、白色のソリッドが沈殿した。この沈殿物をろ過し、水で洗浄しそして真空下で乾燥させて、硼酸塩３．３ｇ（理論値の５７％）を得た（融点は２３０℃よりも高かった。）。11Ｂ−ＮＭＲスペクトル（ＣＤ3 ＣＯＣＤ3 を使用）のシフトｄは−１３，２１ｐｐｍであった。
【０１３５】
実施例２：方法Ｂ：アルキルジハロボランからの硼酸塩の製造方法
テトラメチルアンモニウムヘキシルトリス（ｐ−クロロフェニル）ボレート
ＴＨＦ３０ｍｌ中の１−ブロモ−４−クロロベンゼン５．８ｇ（０．０３モル）の溶液の少量を、ＴＨＦ１０ｍｌ中のマグネシウム粉０．７３ｇ（０．０３モル）の懸濁液に加えた。反応混合物をグリニャール反応が開始するまで加熱した。反応が開始したときに、加熱を止めそして残りの１−ブロモ−４−クロロベンゼン溶液を２０分間に渡って滴下して穏やかな還流を続けた。滴下に続いて、残っているマグネシウムを消費するまで加熱を再開した。他の反応容器中において、ＴＨＦ１０ｍｌを、０℃まで冷却したヘキシルジブロモボランジメチルスルフィド３．２ｇ（０．０１モル）にゆっくりと加えた。グリニャール試薬をその後同じ温度において３０分間に渡って滴下し、そして混合物を２時間還流した。混合物を続いて真空中で蒸発させそし得られる油状の残渣をメタノールと水（４：１）の混合物に溶解させた。続いてろ過しそしてテトラメチルアンモニウムクロリド３．３ｇ（０．０３モル）で濾液を処理すると、白色のソリッドが沈殿した。この沈殿物をろ過し、水で洗浄しそして真空中で乾燥させて、硼酸塩２．８ｇを得た。メタノールからの再結晶により純粋な硼酸塩１．７５ｇ（理論値の３５％）を得た（融点は１５４ないし１５６℃である）。
11Ｂ−ＮＭＲスペクトル（ＣＤ3 ＣＯＣＤ3 を使用）のシフトｄは−９．８７ｐｐｍであった。
【０１３６】
実施例３：方法Ｃ：ヘキシルトリス（３−トリフルオロメチルフェニル）ボレートの製造
ヘキサン中のブチルリチウム溶液（１．６Ｍ、０．０１５モル）９．４ｍｌを−７８℃においてジエチルエーテル１５ｍｌ中の１−ブロモ−３−トリフルオロメチルベンゼン３．３８ｇ（０．０１５モル）溶液に、温度が−６５℃を超えないような速度で加えた。−７８℃において２．５時間攪拌した後に、ジフルオロヘキシルボラン０．７４ｇを５分間に渡って加えそして反応混合物を放置して室温まで温めた。室温において１時間攪拌した後に、反応混合物を蒸発させそしてメタノールと水（２：１）の混合液２０ｍｌに溶解させた。溶液をろ過しそして塩化アンモニウム１．１ｇ（０．０１モル）で処理した。続いて水５０ｍｌを加え、該メタノール／水溶液を酢酸エチルで抽出させた。抽出物を硫酸マグネシウム上で乾燥させ、ろ過しそして濃縮することで黄色い油が得られ、係る油を熱いヘキサンで処理すると黄色い油として表題化合物０．９ｇ（理論値の３０％）を得た。1 Ｈ−ＮＭＲスペクトルのシフトを表１Ａに示した。表題化合物のｓ定数の合計は＋１．２９であった。
【０１３７】
実施例４−２７：実施例４ないし２７の硼酸塩化合物を、実施例１ないし３に記載された方法Ａ、ＢもしくはＣと同様にして、相当するボランを使用して製造した。化合物の構造および物理的データを以下の表１に示した。
【表１】
0004026087.tif 000028
【表２】
0004026087.tif 000029
表中
*1ＱＴＸは次式
【化３６】
0004026087.tif 000030
で表され、
*2シアミンは次式
【化３７】
0004026087.tif 000031
で表され、
*3ヨードニウムは次式
【化３８】
0004026087.tif 000032
で表され、
*3a は（ｐ−オクチルオキシフェニル）（フェニル）ヨードニウムトシレートを表し、
*4ピリジウムは次式
【化３９】
0004026087.tif 000033
で表され、
*4a は２，４，６−トリフェニルピリリウムクロリドを使用して製造され、
*5a はメチレンブルー（クロリド）を使用して製造され、
*6a はサフラニンＯ（クロリド）を使用して製造され、
*7化合物４はまた、ブチルジイソプロポキシボランから出発し、また方法Ｂに従って製造され（収率４７％）、
*** 測定されなかった
****1 Ｈ−ＮＭＲスペクトル（ＣＤ3 ＣＮを使用）の値は以下の表１Ａにまとめられており、
**Σσ値の計算に、次式
【化４０】
0004026087.tif 000034
で表される化合物の値を使用した。
【表３】
0004026087.tif 000035
【表４】
0004026087.tif 000036
【０１３８】
実施例２８−４６：実施例２８ないし４６の化合物を、方法Ｂと同様にして製造した。全ての化合物のΣσは＋１．０２であった。化合物の構造および物理的データを以下の表２に示した。
【表５】
0004026087.tif 000037
【表６】
0004026087.tif 000038
表中、＋＋は物質が油もしくは樹脂であったために、融点が測定されなかったことを表す。
【０１３９】
実施例４６：アクリレート混合物の光硬化
光硬化性組成物を、登録商標Scripset540 （スチレン−無水マレイン酸コポリマー、モンサント社製）４５．１ｇ、
トリメチロールプロパントリアクリレート４８．３ｇ、
ポリエチレングリコールジアクリレート６．６ｇ、
アセトン１５０．０ｇから製造し、そして
各場合において、それぞれ０．４％の光開始剤化合物および０．３％のQuantacureQTX （対イオンとして塩素原子を有する、上記の式に対応する化合物）を加えた。
混合物を室温において１ないし２時間攪拌して光開始剤を溶解させた。全ての操作を赤色灯の下で行った。開始剤を加えた試料を３００μｍのアルミニウム箔（１０×１５ｃｍ）に塗布した。溶媒を室温において５分間乾燥し、そしてその後６０℃の熱対流炉中で１５分間加熱することにより取り除いた。液体フィルム上に７６μｍ厚のポリエステルフィルムを置き、該フィルム上に２１ステップの光学濃度差を有する試験用標準ネガ（ストファーウェッジ／Stouffer wedge) を横たえた。第二のポリエステルフィルムをこの集合物の上に置き、そして得られる積層物を金属プレート上に固定した。その後試料を、試料から３０ｃｍ離れた距離にて４ｋＷのキセノン灯を使用して４０秒間露光させた。露光に続いて、カバーフィルムおよびマスクを取り除き、そして露光させたフィルムを超音波浴中において０．８５％強の炭酸ナトリウム水溶液で現像し、その後４０℃の熱対流炉中で５分間乾燥させた。使用した開始剤系の感度は、タック（粘着）を有さずに現像された最後のウェッジステップで特徴付けられる。ステップ数がより高いほど、系がより感光しやすいことを表す。この尺度において、ステップが２つ増加することは、硬化速度が約２倍になることを意味する。得られた結果を表２ａないし２ｃに示した。
0004026087.tif 000039
【０１４０】
実施例４７：
０．４％の硼酸塩化合物および０．３％のQuantacure QTXの混合物の代わりに、カチオンとしてＱＴＸラジカルを含有する０．３％の実施例６の化合物を使用したことを除いて、実施例４６の操作を繰り返した。硬化したステップ数は１０であった。
【０１４１】
実施例４８：
０．４％の硼酸塩化合物および０．３％のQuantacure QTXの混合物の代わりに、カチオンとしてシアニンラジカルを含有する０．３％の実施例７の化合物を使用して、実施例４６の操作を繰り返した。硬化したステップ数は１２であった。
【０１４２】
実施例４９：
０．４％の硼酸塩化合物および０．３％のQuantacure QTXの混合物の代わりに、０．４％の実施例５の化合物および０．３％の染料を使用して、実施例４６の操作を繰り返した。使用した染料および得られた結果を以下の表３ないし３ｃに示した。
【表７】
0004026087.tif 000040
【表８】
0004026087.tif 000041
【表９】
0004026087.tif 000042
「* ｂ」は退色効果を表す（目視検査）。
「−」は退色効果が見られなかったことを表すが、しかしこれは退色が起きなかったことを意味するものではなく、単に目視検査の方法では認められなかったことを意味する。
【表１０】
0004026087.tif 000043
【表１１】
0004026087.tif 000044
「* ｂ」は退色効果を表す（目視検査）。
「−」は退色効果が見られなかったことを表すが、しかしこれは退色が起きなかったことを意味するものではなく、単に目視検査の方法では認められなかったことを意味する。
【表１２】
0004026087.tif 000045
【０１４３】
実施例５０：ソルダーレジストにおける反応性試験
光硬化性組成物を以下の成分を混合することにより製造した：
トリメチロールプロパントリスアクリレート３７．６４ｇ
登録商標Cymel 301 ［ヘキサメトキシメチルメラミン（アメリカン  サイアモンド、アメリカ合衆国) ］１０．７６ｇ、
登録商標Carboset 525  ［カルボキシル基を含有する熱可塑性ポリアクリレート（B.F.Goodrich) ］４７．３０ｇ、
ポリビニルピロリドンＰＶＰ（ＧＡＦ、ＵＳＡ）４．３０ｇ
メチレンクロリド３１９．００ｇおよび
メタノール３０．００ｇ。
この組成物の１部ずつを各場合において、ソリッド含量に基づいてそれぞれ０．８％の実施例５の化合物および０．６％の染料と混合した。
全ての操作を赤色灯の下で行った。開始剤を加えた試料を３０μｍの乾燥フィルム厚にて２００ｍｍ厚のアルミニウム箔（１０×１５ｃｍ）に塗布した。溶媒を６０℃の熱対流炉中で１５分間加熱することにより取り除いた。液体フィルムの上に７６μｍ厚のポリエステルフィルムを置き、該フィルム上に２１ステップの光学濃度差を有する試験用標準ネガ（ストファーウェッジ／Stouffer wedge) をのせた。該試料を第二の紫外線透過性フィルムで覆い、そして真空手段により、金属プレート上に押し付けた。その後試料を、試料から３０ｃｍ離れた距離にてＭＯ６１／５ｋＷのランプを使用して４０秒間露光させた。露光に続いて、カバーフィルムおよびマスクを取り除き、そして露光させたフィルムを超音波浴中において２４０秒間０．８５％強の炭酸ナトリウム水溶液で現像し、その後６０℃の熱対流炉中で１５分間乾燥させた。使用した開始剤系の感度は、タックを有さずに再生されたウェッジステップを示すことにより特徴付けられる。ステップ数が高いほど、系がより感光しやすいことを表す。得られた結果を表４および４ａに示した。
0004026087.tif 000046
「* ｂ」は退色効果を表す（目視検査）。
「−」は退色効果が見られなかったことを表すが、しかしこれは退色が起きなかったことを意味するものではなく、単に目視検査の方法では認められなかったことを意味する。
表４ａ：
【表１３】
0004026087.tif 000047
「* ｂ」は退色効果を表す（目視検査）。
「−」は退色効果が見られなかったことを表すが、しかしこれは退色が起きなかったことを意味するものではなく、単に目視検査の方法では認められなかったことを意味する。
【０１４４】
実施例５１：
光硬化性組成物を以下の成分を混合することにより製造した：
トリメチロールプロパントリスアクリレート３７．６４ｇ
登録商標Cymel 301 ［ヘキサメトキシメチルメラミン（アメリカン  サイアミド、アメリカ合衆国）］１０．７６ｇ、
登録商標Carboset 525  ［カルボキシル基を含有する熱可塑性ポリアクリレート（B.F.Goodrich) ］４７．３０ｇ、
ポリビニルピロリドンＰＶＰ（ＧＡＦ、ＵＳＡ）４．３０ｇ
メチレンクロリド３１９．００ｇおよび
メタノール３０．００ｇ。
この組成物の１部ずつを各場合において、ソリッド含量に基づいてそれぞれ０．６％の実施例５の化合物、および０．４％のイソプロピルチオキサントン、０．８％のジフェニルヨードニウムヘキサフルオロホスフェートと混合した。全ての操作を赤色灯の下で行った。開始剤を加えた試料を３５μｍの乾燥フィルム厚さにて２００ｍｍ厚のアルミニウム箔（１０×１５ｃｍ）に塗布した。溶媒を６０℃の熱対流炉中で１５分間加熱することにより取り除いた。液体フィルム上に７６μｍ厚のポリエステルフィルムを置き、該フィルム上に２１ステップの光学濃度差を有する試験用標準ネガ（ストファーウェッジ／Stouffer wedge) をのせた。該試料を第二の紫外線透過性フィルムで覆いそして真空手段により金属プレート上に押し付けた。その後試料を、試料から３０ｃｍ離れた距離にてＳＭＸ−３０００ハロゲン化金属をドープした高圧水銀灯を使用して１０、２０もしくは４０秒間露光させた。露光に続いて、カバーフィルムおよびマスクを取り除き、そして露光させたフィルムを超音波浴中において１８０分間３０℃において１％強の炭酸ナトリウム水溶液で再生し、その後６０℃の熱対流炉中で１５分間乾燥させた。使用した開始剤系の感度は、タックを有さずに再生されたウェッジステップを示すことで特徴付けられる。ステップ数が高いほど、系がより感光しやすいことを表す。得られた結果を表５に示した。
0004026087.tif 000048
「* ｂ」は退色効果を表す（目視検査）。
「−」は退色効果が見られなかったことを表すが、しかしこれは退色が起きなかったことを意味するものではなく、単に目視検査の方法では認められなかったことを意味する。
【０１４５】
実施例５２：
光硬化性組成物を以下の成分を混合することにより製造した：
トリメチロールプロパントリスアクリレート３７．６４ｇ
登録商標Cymel 301 ［ヘキサメトキシメチルメラミン（アメリカン  サイアミド、アメリカ合衆国）］１０．７６ｇ、
登録商標Carboset 525  ［カルボキシル基を含有する熱可塑性ポリアクリレート（B.F.Goodrich) ］４７．３０ｇ、
ポリビニルピロリドンＰＶＰ（ＧＡＦ、ＵＳＡ）４．３０ｇ
メチレンクロリド３１９．００ｇおよび
メタノール３０．００ｇ。
この組成物の１部ずつを各場合において、ソリッド含量に基づいてそれぞれ０．６％の実施例５の化合物、０．４％のイソプロピルチオキサントン、０．８％のジフェニルヨードニウムヘキサフルオロホスフェートおよび０．４％の（４−メチルチオベンゾイル）−メチル−１−モルホリノエタントと混合した。試料の調製および露光は実施例３３において記載されたようにして行った。得られた結果を表５に示した。
0004026087.tif 000049
【０１４６】
実施例５３：
光硬化性組成物を以下の成分を混合することにより製造した：
トリメチロールプロパントリスアクリレート３７．６４ｇ
登録商標Cymel 301 ［ヘキサメトキシメチルメラミン（アメリカン  サイアミド、アメリカ合衆国）］１０．７６ｇ、
登録商標Carboset 525  ［カルボキシル基を含有する熱可塑性ポリアクリレート（B.F.Goodrich) ］４７．３０ｇ、
ポリビニルピロリドンＰＶＰ（ＧＡＦ、ＵＳＡ）４．３０ｇ
メチレンクロリド３１９．００ｇおよび
メタノール３０．００ｇ。
この組成物の１部ずつを、ソリッド含量に基づいてそれぞれ０．４％の実施例５の化合物、０．４％のＱＴＸ
【化４１】
0004026087.tif 000050
および０．４％の（４−メチルチオベンゾイル）メチル−１−モルホリノエタンと混合した。試料の調製および露光は実施例３３において記載されたようにして行った。得られた結果を表７に示した。
0004026087.tif 000051
【０１４７】
実施例５４：
０．４％の硼酸塩化合物および０．３％のQuantacure QTXの混合物に代えて、カチオンとして２，３，６−トリフェニルピリリウムを含有する０．４％の実施例２０の化合物を使用したことを除いて、実施例４６の操作を繰り返した。硬化したステップ数は１３であった。フィルムの退色が観察された。
【０１４８】
実施例５５：
０．４％の硼酸塩化合物および０．３％のQuantacure QTXの混合物に代えて、カチオンとしてメチレンブルーを含有する０．４％の実施例２１の化合物を使用したことを除いて、実施例４６の操作を繰り返した。硬化したステップ数は１５であった。フィルムの退色が観察された。
【０１４９】
実施例５６：
０．４％の硼酸塩化合物および０．３％のQuantacure QTXの混合物に代えて、カチオンとしてサフラニンＯを含有する０．４％の実施例２２の化合物を使用したことを除いて、実施例４６の操作を繰り返した。硬化したステップ数は１７であった。フィルムの退色が観察された。
【０１５０】
実施例５７：
０．４％の硼酸塩化合物および０．３％のサフラニンＯの混合物を使用したことを除いて、実施例４６の操作を繰り返した。得られた結果を以下の表８に示す。
0004026087.tif 000052
「* ｂ」は退色効果を表す（目視検査）。
「−」は退色効果が見られなかったことを表すが、しかしこれは退色が起きなかったことを意味するものではなく、単に目視検査の方法では認められなかったことを意味する。
【０１５１】
実施例５８：
０．４％の実施例５の化合物および０．３％の染料の混合物を使用したことを除いて、実施例４８の操作を繰り返した。さらに、キセノン灯を周波数が２重のＮｄ／ＹＡＧレーザー［ＣＯＨＥＲＥＮＴ  ＤＰＳＳ５３２−５０、ビーム直径０．７ｍｍ、開角＜１．３ｍｒａｄ：周波数５３２ｎｍの単色光であり、かつ５０ｍＷの出力を有する］に代えた。約３．３ｍｍの直径を有するレーザビームを、試料に取り付けた２１ステップのストファーウェッジ上に６ｍｍ／ｓの速度で動かして照射した。再生により線幅および線長が異なる線が残る。評価のために、硬化した線が見えるステップ数を記録した。使用した染料および得られた結果を以下の表９にまとめた。
【表１４】
0004026087.tif 000053
「* ｂ」は退色効果を表す（目視検査）。
「−」は退色効果が見られなかったことを表すが、しかしこれは退色が起きなかったことを意味するものではなく、単に目視検査の方法では認められなかったことを意味する。
【０１５２】
実施例５９：
光硬化性組成物を以下の成分を混合することにより製造した：
ジペンタエリトリトールモノヒドロキシペンタアクリレート（登録商標SR 399,Sartomer Co.,Berkshire、GB )１０．０ｇ、
トリプロピレングリコールジアクリレート（Sartomer Co.,Berkshire、GB ) １５．０ｇ、
Ｎ−ビニルピロリドン（Fluka)１５．０ｇ、
トリメチロールプロパントリアクリレート(Degussa) １０．０ｇ、
ウレタンアクリレート（登録商標Actylan AJ20,Societe Nationale des Poudres et Explosifs)５０．０ｇ、
均染剤（登録商標Byk 300,Byk-Mallinkrodt)０．３ｇ。
この組成物の１部ずつを、組成物の全容量に基づいて、０．４％の化合物５、および０．３％の染料と混合した。全ての操作を赤色灯の下で行った。組成物を３００μｍ厚のアルミニウム箔に塗布した。乾燥フィルムの厚さは６０μｍであった。このフィルムに７６ｍｍ厚のポリエステルフィルムを重ねた。周波数が２重のＮｄ／ＹＡＧレーザー［ＣＯＨＥＲＥＮＴ  ＤＰＳＳ５３２−５０、ビーム直径０．７ｍｍ、開角＜１．３ｍｒａｄ：波長５３２ｎｍの単色光であり、かつ５０ｍＷの出力を有する］を使用した。約３．３ｎｍの直径を有するレーザビームを、試料に取り付けた２１ステップのストファーウェッジ上に６ｍｍ／ｓの速度で動かして照射した。照射に続いて、カバーフィルムおよびマスクを取り除き、そして露光させたフィルムを超音波浴中において１０秒間２３℃においてエタノールで再生した。乾燥を４０℃の熱対流炉中で５分間行った。再生により線幅および線長の異なる線が残る。評価のために、硬化した線が見えるステップ数を記録した。使用した染料および得られた結果を以下の表１０にまとめた。
【表１５】
0004026087.tif 000054
【０１５３】
実施例６０：
実施例５７に記載された組成物と同一の組成物を使用し、そしてこの組成物の１部ずつを、組成物の全容量に基づいて、０．４％の化合物５、および０．３％の染料と混合した。全ての操作を赤色灯の下で行った。試料を直径が約３ｃｍのピルボトル中に入れた。該ボトル中の前記組成物に、周波数が２重のＮｄ／ＹＡＧレーザー［ＣＯＨＥＲＥＮＴ  ＤＰＳＳ５３２−５０、ビーム直径０．７ｍｍ、開角＜１．３ｍｒａｄ：波長５３２ｎｍの単色光であり、かつ５０ｍＷの出力を有する］を使用してボトルから３０ｃｍの距離にて１０秒間暴露した。暴露に続いて、未硬化の組成物を洗い流して、そして残った硬化層を、超音波浴中において１０秒間２３℃においてエタノールで再生した。乾燥を４０℃の熱対流炉中で５分間行った。再生後に、線長が変化する針状形状物が残った。評価のために完全硬化の能力の尺度となる形状物の長さを記録した。使用した染料および得られた結果を以下の表１１にまとめた。
【表１６】
0004026087.tif 000055
【０１５４】
実施例６１：
０．４％の染料−ボレートを使用したことを除いて、実施例５０の操作を繰り返した。またキセノン灯に代えて、周波数が２重のＮｄ／ＹＡＧレーザー［ＣＯＨＥＲＥＮＴ  ＤＰＳＳ５３２−５０、ビーム直径０．７ｍｍ、開角＜１．３ｍｒａｄ：波長５３２ｎｍの単色光であり、かつ１００ｍＷの出力を有する］を使用した。約３．３ｍｍの直径を有するレーザビームを、試料に取り付けた２１ステップのストファーウェッジ上に６ｍｍ／ｓの速度で動かして照射した。再生により線幅および線長の異なる線が残る。評価のために、硬化した線が見えるステップ数を記録した。使用した染料および得られた結果を以下の表１２にまとめた。
0004026087.tif 000056
【０１５５】
実施例６２：
周波数５３２ｎｍに対する２ｍｍ厚フィルムの光学的濃度差が０．５になる染料−ボレートを使用し、また化合物５が付加的に使用されることを除いて、実施例６０の操作を繰り返した。実施例６１から逸脱して、周波数が２重のＮｄ／ＹＡＧレーザー［ＣＯＨＥＲＥＮＴ  ＤＰＳＳ５３２−５０、ビーム直径０．７ｍｍ、開角＜１．３ｍｒａｄ：波長５３２ｎｍの単色光であり、かつ１００ｍＷの出力を有する］を使用し、そして試料から３０ｃｍの距離にて５秒間暴露を行った。結果を以下の表１３にまとめた。
表１３：
【表１７】
0004026087.tif 000057
【０１５６】
実施例６３：
実施例５９に記載された組成物と同一の組成物を使用し、そしてこの組成物の１部ずつを、組成物の全容量に基づいて、０．４％の化合物５、および０．３％の染料と混合した。全ての操作を赤色灯の下で行った。試料を直径が約１．５ｃｍおよび高さが約１２ｍｍの黒いプラスチック壺中に入れ、そしてマイラーフィルムで覆った。これらの試料を日光（１２００ｍＪ／ｃｍ2 の線量）を用いて暴露した。暴露に続いて、未硬化組成物を洗い流して、そして残った硬化フィルムを、超音波浴中において１分間２３℃においてエタノールで再生した。乾燥を４０℃の熱対流炉中で５分間行った。評価のために、完全硬化の能力の尺度となる硬化層厚を測定した。使用した染料および得られた結果を以下の表１４にまとめた。
0004026087.tif 000058
【０１５７】
実施例６４：
ボレートと染料の混合物に代えて、０．４％の新規な染料−ボレートを使用しかつ２００ｍＪ／ｃｍ2 の線量にて実施例６３の操作を繰り返した。結果を以下の表１５にまとめた。
0004026087.tif 000059
【０１５８】
実施例６５：
各場合において１．７％のフリーラジカル光開始剤と一緒に０．４％の化合物５および０．３％のQuantacure ITXを加え、実施例４６の操作を繰り返した。しかしながら、暴露のために、鉄をドープした水銀灯を使用して４０秒間３０ｃｍの距離にて使用した。結果を以下の表１６にまとめた。
表１６：
【表１８】
0004026087.tif 000060
【０１５９】
実施例６６：
各場合において０．１％のカチオン性光開始剤と一緒に０．４％の化合物５を加えて、実施例４６の操作を繰り返した。結果を以下の表１７にまとめた。
表１７：
【表１９】
0004026087.tif 000061
【０１６０】
実施例６７：
各場合において０．４％のカチオン性光開始剤と一緒に０．４％の化合物５および０．３％の染料を加えて、実施例４６の操作を繰り返した。結果を以下の表１８にまとめた。
表１８：
【表２０】
0004026087.tif 000062
実施例６８：
０．４５％の化合物５および０．３％の染料をPalatal P5-01(BASF) ２０ｇと混合した。試料を直径が約１．５ｃｍおよび高さが約１２ｍｍの黒いプラスチック壺中に入れ、そしてマイラーフィルムで覆った。これらの試料を蛍光灯（Philips TL03 40W) を使用して１０ｃｍの距離にて６分間暴露した。暴露に続いて、未硬化組成物を洗い流し、そして残った硬化フィルムを乾燥させた。評価のために、完全硬化の能力の尺度となる硬化フィルム厚を測定した。使用した染料および得られた結果を以下の表１９にまとめた。
【表２１】
0004026087.tif 000063
【０１６１】
実施例６９：
０．４％の化合物５および０．３％の電子受容体並びに０．３％の染料を加えることを除いて、実施例５９の操作を繰り返した。照射を２０秒間キセノン灯を用いて３０ｃｍの距離にて行った。結果を以下の表２０にまとめた。
0004026087.tif 000064
【０１６２】
実施例７０：
０．３％の本発明の染料−ボレート化合物および０．３％の染料を加えることを除いて、実施例６９の操作を繰り返した。結果を以下の表２１にまとめた。
表２１：
【表２２】
0004026087.tif 000065